(57)【特許請求の範囲】
【請求項１】
希土類金属の塩と、ｐＫａ値（水中、２５℃）が１．５以下であるカルボン酸化合物と、を有機溶媒中にて混合してなる光ドーピング用材料、及び、フッ素化ポリイミド前駆体、を含むワニス。
【請求項２】
前記希土類金属が、ランタニド類である請求項１に記載のワニス。
【請求項３】
前記希土類金属が、プラセオジム（Ｐｒ）、ネオジム（Ｎｄ）、エルビウム（Ｅｒ）、ツリウム（Ｔｍ）、イッテルビウム（Ｙｂ）からなる群から選択される１種以上である請求項１に記載のワニス。
【請求項４】
前記カルボン酸化合物の沸点が３００℃未満である請求項１〜３のいずれか１項に記載のワニス。
【請求項５】
前記カルボン酸化合物の沸点が前記有機溶媒の沸点以下である請求項１〜４のいずれか１項に記載のワニス。
【請求項６】
前記カルボン酸化合物が構造中に脂肪族Ｃ−Ｈ結合を含まないものである請求項１〜５のいずれか１項に記載のワニス。
【請求項７】
前記カルボン酸化合物がハロゲン化物である請求項１〜６のいずれか１項に記載のワニス。
【請求項８】
前記カルボン酸化合物が、下記一般式（Ｉ）
【化１】
0005444620.tif 000008
（式中、Ｘは０〜５の整数、Ｙはハロゲンであって、各々のＹは同じでも異なっていても良い。）
で表されるカルボン酸化合物である請求項１〜７のいずれか１項に記載のワニス。
【請求項９】
前記カルボン酸化合物が、下記一般式（II）
【化２】
0005444620.tif 000009
（式中、Ｘは０〜５の整数、Ｙはハロゲンであって、各々のＹは同じでも異なっていても良い。）
で表されるカルボン酸化合物である請求項１〜７のいずれか１項に記載のワニス。
【請求項１０】
請求項１〜９のいずれか１項に記載のワニスを用いて形成された光導波路を少なくとも備える、光導波路アンプ。
【請求項１１】
前記光導波路のコア部における希土類金属の濃度が０．０１〜５０質量％である請求項１０に記載の光導波路アンプ。
【発明の詳細な説明】
【技術分野】
【０００１】
本発明は、光導波路アンプの光導波路用材料として好適なワニス、及びこれを用いてなる光導波路アンプに関する。
【背景技術】
【０００２】
従来より、光信号の長距離伝送を可能にする技術として、伝送過程で減衰する光信号の強度を中継増幅する光導波路アンプ（光増幅器）が知られている。この光導波路アンプは、一般的に、希土類金属が添加（ドープ）された石英ガラスやポリマーからなる光導波路（コア部）を有するものであり、強度が減衰した信号光は、当該光導波路を通る際に、信号光よりも大きいエネルギーを有する励起光（ポンプ光）により励起された希土類金属から放出される信号光波長相当の光により増幅されることになる。上記希土類金属は、増幅させる光信号の波長に応じて、プラセオジム（Ｐｒ、１．３μｍ帯）、エルビウム（Ｅｒ、１．５５〜１．６１μｍ帯）、ツリウム（Ｔｍ、１．４５及び１．６５μｍ帯）等が用いられている。
【０００３】
近年では、上記光導波路アンプを小型、軽量化するための開発が活発に行われており、例えば、有機化合物が希土類金属に配位した錯体（複合体）をポリマー中に高濃度で添加することで、信号光の増幅効果を向上させ、増幅に必要な光導波路長を短縮すること等が行われている（特許文献１〜５参照）。
【特許文献１】特開２０００−２０８８５１号公報
【特許文献２】特開２００３−２５８３４０号公報
【特許文献３】特開２００５−０６４０２５号公報
【特許文献４】国際公開第０６／００４１８７号パンフレット
【特許文献５】特開２００６−２２２４０３号公報
【発明の開示】
【発明が解決しようとする課題】
【０００４】
ところで、光導波路用材料として、耐熱性、耐湿性に優れ、かつ光通信波長帯（１．３〜１．６μｍ）において非常に高い透明性を有するフッ素化ポリイミドが知られている。本願発明者等は、フッ素化ポリイミドの前駆体中に、従来から知られている希土類金属の複合体の添加を試みるとゲル化してしまいワニスが調整できないこと、そのため薄膜形成が困難となり、生産レベルではフッ素化ポリイミドを光導波路アンプの光導波路用材料として用いることはできないことを見出した。
【０００５】
そこで、本発明は、光ドーピング材料としての希土類金属が高濃度で添加されたフッ素化ポリイミド前駆体のワニス、及びこれを用いた光導波路アンプを提供することを目的とする。
【課題を解決するための手段】
【０００６】
上記課題を解決するために、本願発明者等は、希土類金属の塩を予めカルボン酸化合物で処理し、これをフッ素化ポリイミド前駆体に添加することで、希土類金属イオンが高濃度で添加され、かつ透明な薄膜が得られるワニスを作製することに成功し、本発明を為すに至った。
【０００７】
すなわち、本発明は、以下（１）〜（１３）に記載の事項をその特徴とするものである。
【０００８】
（１）希土類金属の塩とカルボン酸化合物とを有機溶媒中にて混合してなる光ドーピング用材料、及び、フッ素化ポリイミド前駆体、を含むワニス。
【０００９】
（２）前記希土類金属が、ランタニド類である上記（１）に記載のワニス。
【００１０】
（３）前記希土類金属が、プラセオジム（Ｐｒ）、ネオジム（Ｎｄ）、エルビウム（Ｅｒ）、ツリウム（Ｔｍ）、イッテルビウム（Ｙｂ）からなる群から選択される１種以上である上記（１）に記載のワニス。
【００１１】
（４）前記カルボン酸化合物のｐＫａ値（水中、２５℃）が１．５以下である上記（１）〜（３）のいずれか１つに記載のワニス。
【００１２】
（５）前記カルボン酸化合物の沸点が３００℃未満である上記（１）〜（４）のいずれか１つに記載のワニス。
【００１３】
（６）前記カルボン酸化合物の沸点が前記有機溶媒の沸点以下である上記（１）〜（５）のいずれか１つに記載のワニス。
【００１４】
（７）前記カルボン酸化合物が構造中に脂肪族Ｃ−Ｈ結合を含まないものである上記（１）〜（６）のいずれか１つに記載のワニス。
【００１５】
（８）前記カルボン酸化合物がハロゲン化物である上記（１）〜（７）のいずれか１つに記載のワニス。
【００１６】
（９）前記カルボン酸化合物が、下記一般式（Ｉ）
【化１】
0005444620.tif 000002
【００１７】
（式中、Ｘは０〜５の整数、Ｙはハロゲンであって、各々のＹは同じでも異なっていても良い。）
で表されるカルボン酸化合物である上記（１）〜（８）のいずれか１つに記載のワニス。
【００１８】
（１０）前記カルボン酸化合物が、下記一般式（II）
【化２】
0005444620.tif 000003
【００１９】
（式中、Ｘは０〜５の整数、Ｙはハロゲンであって、各々のＹは同じでも異なっていても良い。）
で表されるカルボン酸化合物である上記（１）〜（８）のいずれか１つに記載のワニス。
【００２０】
（１１）上記（１）〜（１０）のいずれか１つに記載のワニスを用いて形成された光導波路を少なくとも備える、光導波路アンプ。
【００２１】
（１２）前記光導波路のコア部における希土類金属の濃度が０．０１〜５０質量％である上記（１１）に記載の光導波路アンプ。
【００２２】
（１３）希土類金属の塩とカルボン酸化合物とを有機溶媒中にて混合して得られる光導波路アンプ用光ドーピング用材料。
【発明の効果】
【００２３】
本発明によれば、希土類金属イオンが高濃度で添加され、透明薄膜を作製することが可能なフッ素化ポリイミド前駆体のワニスを提供することが可能となり、その結果、従来よりも小型、軽量で、増幅効率に優れた光導波路アンプを提供することが可能となる。
【発明を実施するための最良の形態】
【００２４】
本発明のワニスは、希土類金属の塩とカルボン酸化合物とを有機溶媒中にて混合してなる光ドーピング用材料、及びフッ素化ポリイミド前駆体を含むワニスをその特徴とするものであり、これによれば、希土類金属イオンをフッ素化ポリイミド前駆体中に均一かつ高濃度で分散させることが可能となる。
【００２５】
以下、各成分について詳細に説明する。
【００２６】
＜希土類金属の塩＞
本発明における希土類金属の塩としては、特に限定されないが、例えば、希土類金属の硝酸塩、硫酸塩、炭酸塩、ギ酸塩、シュウ酸塩、酢酸塩等を用いることができ、希土類金属の酢酸塩であることが好ましい。なお、希土類金属とは、ランタニド類（ランタン（Ｌａ）、セリウム（Ｃｅ）、プラセオジム（Ｐｒ）、ネオジム（Ｎｄ）、プロメチウム（Ｐｍ）、サマリウム（Ｓｍ）、ユウロピウム（Ｅｕ）、ガドリニウム（Ｇｄ）、テルビウム（Ｔｂ）、ジスプロシウム（Ｄｙ）、ホルミウム（Ｈｏ）、エルビウム（Ｅｒ）、ツリウム（Ｔｍ）、イッテルビウム（Ｙｂ）、ルテチウム（Ｌｕ））、スカンジウム及びイットリウムを指し、本発明においては、プラセオジム（Ｐｒ）、ネオジム（Ｎｄ）、エルビウム（Ｅｒ）、ツリウム（Ｔｍ）が有用であり、好ましい。また、上記希土類金属の塩は、１１０〜１２０℃で１〜２時間程度脱水したものであることが好ましい。
【００２７】
＜カルボン酸化合物＞
本発明におけるカルボン酸化合物としては、特に限定されないが、そのｐＫａ値（水中、２５℃における酸解離定数）が１．５以下であるものが好ましく、１．０以下であるものがより好ましい。このｐＫａ値が１．５を超えるカルボン酸化合物を用いた場合には、ワニスがゲル化してしまう傾向にある。
【００２８】
また、上記カルボン酸化合物は、その沸点が３００℃未満のものであることが好ましく、また、上記有機溶媒の沸点以下のものであることが好ましい。上記カルボン酸化合物の沸点が３００℃を超えるもしくは有機溶媒の沸点を超えるものであると、本発明のワニスからなる膜中に余剰のカルボン酸化合物が残存し易くなる。
【００２９】
また、上記カルボン酸化合物は、その構造中に脂肪族Ｃ−Ｈ結合を含まないものであることが好ましい。光導波路用材料中に脂肪族Ｃ−Ｈ結合が含まれると、励起された希土類金属イオン、特にエルビウムイオンから放出される光を当該結合が振動エネルギーとして吸収してしまうため、所望の増幅効果を得ることができない（振動失活）。従って、脂肪族Ｃ−Ｈ結合を含むカルボン酸化合物は、ハロゲン等によりＣ−Ｈ結合の水素を置換しておくことが好ましい。具体的には、上記カルボン酸化合物として、下記一般式（Ｉ）又は下記一般式（II）
【化３】
0005444620.tif 000004
【００３０】
（式中、Ｘは０〜５の整数、Ｙはハロゲンであって、各々のＹは同じでも異なっていても良い。）
【化４】
0005444620.tif 000005
【００３１】
（式中、Ｘは０〜５の整数、Ｙはハロゲンであって、各々のＹは同じでも異なっていても良い。）
で表されるカルボン酸化合物を用いることが好ましい。Ｙはフッ素、塩素が好ましい。
【００３２】
上記式（Ｉ）又は（II）で表される化合物として具体的には、トリフルオロ酢酸（ＴＦＡ）フルオロクロロ酢酸（Ｃ（Ｆ２Ｃｌ）ＣＯＯＨ）、ブロモクロロ酢酸（Ｃ（ＢｒＣｌＨ）ＣＯＯＨ）、ペンタフルオロプロパン酸（ＦＰＡ）、ヘプタフルオロブタン酸（ＦＢＡ）、トリデカフルオロヘプタン酸（ＦＨＡ）、トリクロロ酢酸、ペンタフルオロ安息香酸等が挙げられる。より好ましくは、一般式（Ｉ）又は（II）のＸが０〜２のカルボン酸化合物である。
【００３３】
＜光ドーピング用材料＞
上記光ドーピング用材料は、上記希土類金属の塩とカルボン酸化合物とを有機溶媒中にて混合することで作製することができ、もちろん有機溶媒中に上記希土類金属の塩を含む溶液と有機溶媒中にカルボン酸化合物を含む溶液とを混合して作製してもよい。このようにして上記希土類金属の塩をカルボン酸化合物により予め処理しておくことで、希土類金属の塩を直接フッ素化ポリイミド前駆体に添加した場合に生じるゲル化を抑制することが可能となる。なお、希土類金属の塩とカルボン酸化合物を混合する方法や条件は特に限定されない。本発明の光ドーピング用材料は、得られる反応溶液を溶液のまま、あるいは溶媒分離等により溶媒を除去後固体として、有機重合体を含む有機溶媒と混合して用いられる。
【００３４】
また、本発明の光ドーピング用材料は、フッ素化ポリイミド前駆体に添加する際に、異なる希土類金属の塩とカルボン酸化合物とを有機溶媒中にて混合して得られた他の光ドーピング用材料を併用して添加しても良い。また、同一の希土類金属塩と異なるカルボン酸化合物とを有機溶媒中にて混合して得られた他の光ドーピング用材料を併用して用いても良い。更に、希土類金属の塩をカルボン酸化合物で処理する際に同一フラスコ内の有機溶媒中で異なる希土類金属の塩を同一のカルボン酸化合物で同時に処理したものを用いることもできる。
【００３５】
上記カルボン酸化合物は、希土類金属の塩の希土類金属１モルに対して３〜６モルの範囲となるように配合することが好ましく、３〜４．５モルの範囲となるように配合することがより好ましい。上記カルボン酸化合物の配合量を上記範囲とすることで、ワニスのゲル化を効果的に抑制することが可能となる。理論上は、カルボン酸化合物は希土類金属１モルに対して３モルで足りるため、過剰に配合しても過剰分を分離精製することになることから、３〜６モルが好ましい。
【００３６】
また、上記有機溶媒としては、特に限定されないが、例えば、ジメチルアセトアミド、Ｎ−メチル−２−ピロリドン、Ｎ，Ｎ−ジメチルホルムアミド、γーブチロラクトン、プロピレングルコールモノメチルエーテル、プロピレングルコールモノエチルエーテル、プロピレングルコールモノプロピルエーテル、プロピレングルコールモノブチルエーテル、ブチレングリコールモノメチルエーテル、ブチレングリコールモノエチルエーテル、ブチレングリコールモノプロピルエーテル、ブチレングリコールモノブチルエーテル等を挙げることができる。
【００３７】
＜本発明のワニス＞
本発明のワニスは、上記光ドーピング用材料とフッ素化ポリイミド前駆体を含むことをその特徴とするものであり、例えば、上記光ドーピング用材料とフッ素化ポリイミド前駆体を混合することによって得ることができ、また、上記光ドーピング用材料中で、テトラカルボン酸二無水物とジアミン成分とを重合させてフッ素化ポリイミド前駆体を合成することによって得ることもできる。なお、前者の場合、フッ素化ポリイミド前駆体の合成で使用した溶媒と上記光ドーピング用材料の溶媒が同一のものであることが好ましく、また、後者の場合、本発明の光ドーピング用材料の溶媒は、フッ素化ポリイミド前駆体の合成で使用される公知の溶媒であることが好ましい。このような本発明のワニスは、製膜性に優れ、なおかつ希土類金属イオンを高濃度に含ませることも可能であるため、光導波路アンプの光導波路（コア部）用材料として好適であり、これを塗布、硬化させてなる膜は、フッ素化ポリイミドの膜と同様、優れた強度や透明性を示す。
【００３８】
なお、本発明のワニスは、希土類金属イオンが１種類となるように光ドーピング用材料を配合してもよいが、希土類金属イオンを２種以上で含むように光ドーピング用材料を組み合わせて配合させてもよい。例えば、希土類金属イオンとしてエルビウムイオンとイッテルビウムを含む２種の光ドーピング用材料をワニスに配合させた場合、増幅特性をさらに有することから好ましい。なお、エルビウムイオンとイッテルビウムイオンをワニスに配合させる場合、イッテルビウムイオンは、エルビウムイオン１モルに対して、０．１〜１０．０当量とするのが、増幅効果を向上させる点から好ましい。
【００３９】
また、上記光ドーピング用材料とフッ素化ポリイミド前駆体の配合比は、所望するフッ素化ポリイミド膜中の希土類金属イオン濃度を考慮して適宜決定すればよく、特に限定されないが、ワニスのゲル化抑制や製膜性、光増幅効果等を考慮すると、フッ素化ポリイミド前駆体１００質量部に対して光ドーピング用希土類金属錯体０．０１〜２０質量％配合することが好ましく、０．１〜１０質量％配合することがより好ましい。
【００４０】
また、本発明のワニスは、特に、上記光ドーピング用材料を含有するフッ素化ポリイミド前駆体ワニスを調整する際にゲル化等の不均化を生じさせること無く均一に上記光ドーピング用材料が分散した状態を実現することができることに特徴がある。したがって、本発明のワニスを成膜することによって、上記光ドーピング用材料を均一に分散させた樹脂膜を得ることができる。均一分散を実現するために、上記光ドーピング用材料に特段の特徴を有している。その意味で、本発明の光ドーピング用材料は、フッ素化ポリイミド前駆体をマトリックスとするワニスに好適に利用されるが、フッ素化ポリイミド系以外の樹脂をマトリックスとするワニスにも利用可能であることは言うまでも無い。すなわち、本発明のワニスは、本発明の光ドーピング用材料と、マトリックスとしてフッ素化ポリイミド系以外の樹脂もしくはその前駆体とを混合したものをも包含する。
【００４１】
上記フッ素化ポリイミド系以外の樹脂（以下、マトリックス用樹脂）としては、光学用途として一般的に用いられ、その成形物が透明性を有するものであれば特に制限はない。具体的には、アクリル樹脂、フェノキシ樹脂、ポリスチレン、ポリカーボナート、ポリシクロオレフィン、天然ゴム、ポリイソプレン、ポリ−１、２−ブタジエン、ポリイソブテン、ポリブテン、ポリ−２−ヘプチル−１、３−ブタジエン、ポリ−２−ｔ−ブチル−１、３−ブタジエン、ポリ−１、３−ブタジエン等の（ジ）エン類、ポリオキシエチレン、ポリオキシプロピレン、ポリビニルエチルエーテル、ポリビニルヘキシルエーテル、ポリビニルブチルエーテル等のポリエーテル類、ポリビニルアセテート、ポリビニルプロピオネート等のポリエステル類、ポリウレタン、エチルセルロース、ポリ塩化ビニル、ポリアクリロニトリル、ポリメタクリロニトリル、ポリスルホン、ポリスルフィド等が好ましく挙げられ、これらは単独又は２種以上併用して用いることもできる。
【００４２】
上記の他にも、ポリイミド樹脂、ポリベンゾイミダゾール樹脂、ポリベンゾオキサゾール樹脂、エチレン酢酸ビニル共重合体、エチレン−酢酸ビニル共重合体変性物、ポリエチレン、エチレン−プロピレン共重合体、エチレン−アクリル酸共重合体、エチレン−アクリル酸エステル共重合体、エチレン−アクリル酸塩共重合体、アクリル酸エステル系ゴム、ポリイソブチレン、アタクチックポリプロピレン、ポリビニルブチラール、アクリロニトリル−ブタジエン共重合体、スチレン−ブタジエンブロック共重合体、スチレン−イソプレンブロック共重合体、エチレンセルロース、ポリアミド、シリコーン系ゴム、ポリクロロプレン等の合成ゴム類、シリコーン、ポリビニルエーテル等が適用可能であり、これらは単独又は２種以上併用して用いることもできる。
【００４３】
また、シリコーン樹脂や、ポリシラン、ポリシラザン、ゾルゲル法による有機無機ハイブリッド樹脂等を用いることもできる。
【００４４】
上記マトリックス用樹脂は、用途に応じて適切に選択されることが必要である。本発明の光導波路アンプ用途にあっては、使用される波長域における透明性が考慮される必要がある。ここで、使用される波長域とは、励起光に使用する波長域と信号光として使用される波長域との両者について考慮されるべきである。
【００４５】
光導波路アンプの製造工程や使用環境等で耐熱性を要求される用途では、ポリイミド系樹脂、エポキシ系樹脂、ポリアミド系樹脂、ポリキノリン系樹脂等が好ましい。ポリイミド系樹脂としては、ポリイミド樹脂、ポリ（イミド・イソインドロキナゾリンジオンイミド）樹脂、ポリエーテルイミド樹脂、ポリアミドイミド樹脂、ポリエステルイミド樹脂等が挙げられる。
【００４６】
光導波路アンプで用いられる励起光は、信号光に比べて光強度が大きい光源が使用されるため、励起光源に対する耐性、長期信頼性等も考慮して、マトリックス樹脂が選択されるべきである。この観点でも、励起光による温度上昇等を考慮して、上述のような耐熱性の高い樹脂を選定することが好ましい。
【００４７】
光導波路アンプに用いられる光源の波長が近赤外線領域の場合には、透明性の観点からフッ素を含む樹脂を用いることが好ましい。フッ素を含む樹脂としては、非晶質のフッ素樹脂を好適に用いることができる、例えば、デュポン社製のテフロン（登録商標）ＡＦや、旭硝子社製のサイトップ等が挙げられる。そして、透明性と耐熱性とを兼ね備えるという観点からは、やはりフッ素化ポリイミドが最も好ましい。なお、本発明において、「フッ素化ポリイミド」とは、フッ素を構造中に有するポリイミド系樹脂のことであり、例えば、フッ素を有するポリイミド樹脂、フッ素を有するポリ（イミド・イソインドロキナゾリンジオンイミド）樹脂、フッ素を有するポリエーテルイミド樹脂、フッ素を有するポリアミドイミド樹脂等が挙げられる。
【００４８】
また、光導波路アンプを製造するにあたっては、光導波路としてのコア層とクラッド層を積層しなければならないことを考慮してマトリックス用樹脂を選択することが必要である。すなわち、コア層とクラッド層を成膜によって積層する場合にあっては、上層を成膜する際に下層が溶解するもしくは、下層とインターミキシングを起こす等の問題を回避できる樹脂ならびに製造方法を選択する必要がある。この観点では、成膜時もしくは成膜後の適切な処理によって下層が架橋等して不溶化する樹脂や成膜時もしくは成膜後の反応によって溶剤に対する溶解性が変化して不溶化する樹脂を選定することが好ましい。前者の例としては、狭義での熱硬化性樹脂、すなわち、ネットワーク構造を構成する樹脂（具体的には、エポキシ樹脂硬化物、アクリル系熱硬化性樹脂硬化物、フェノール樹脂硬化物、メラミン樹脂硬化物等、又はこれらを混合硬化した硬化物等）や分子間架橋を生じる樹脂が挙げられる。また、後者の例としては、ポリアミド酸等のポリイミド前駆体ワニスを挙げることができ、当該前駆体ワニスは、２００〜４００℃の熱処理でポリアミド酸骨格構造がポリイミド骨格構造に変化し、溶剤に対して不溶となる。このポリアミド酸としては、特に限定されないが、脂肪族Ｃ−Ｈ結合の水素がフッ素により置換されたフッ素化ポリアミド酸が好ましく、下記一般式（III）
【化５】
0005444620.tif 000006
【００４９】
（式中、ｎは１である）
で表されるフッ素化ポリアミド酸であることがより好ましい。
【００５０】
ポリイミド前駆体ワニスは、通常、Ｎ−メチル−２−ピロリドン、Ｎ，Ｎ−ジメチルアセトアミド、γ−ブチロラクトン、ジメチルスルホキシド等の極性溶媒中で、テトラカルボン酸二無水物とジアミンの反応により得られ、テトラカルボン酸二無水物とジアミンの少なくとも一方がフッ素を有するものであれば、フッ素化ポリイミド前駆体となる。ジアミン成分とカルボン酸二無水物成分とはほぼ等モルとして反応させることが好ましく、反応温度は、通常０〜４０℃とされ、反応時間は、通常３０分〜５０時間の範囲とされる。なお、本発明では、特に断らない限り、全フッ素化ポリイミドも部分フッ素化ポリイミドもフッ素化ポリイミドとして表現する。
【００５１】
フッ素を有するテトラカルボン酸二無水物の例としては、（トリフルオロメチル）ピロメリット酸二無水物、ジ（トリフルオロメチル）ピロメリット酸二無水物、ジ（ヘプタフルオロプロピル）ピロメリット酸二無水物、ペンタフルオロエチルピロメリット酸二無水物、ビス｛３，５−ジ（トリフルオロメチル）フェノキシ｝ピロメリット酸二無水物、２，２−ビス（３，４−ジカルボキシフェニル）ヘキサフルオロプロパン二無水物、５，５′−ビス（トリフルオロメチル）−３，３′，４，４′−テトラカルボキシビフェニル二無水物、２，２′，５，５′−テトラキス（トリフルオロメチル）−３，３′，４，４′−テトラカルボキシビフェニル二無水物、５，５′−ビス（トリフルオロメチル）−３，３′，４，４′−テトラカルボキシジフェニルエーテル二無水物、５，５′−ビス（トリフルオロメチル）−３，３′，４，４′−テトラカルボキシベンゾフェノン二無水物、ビス｛（トリフルオロメチル）ジカルボキシフェノキシ｝ベンゼン二無水物、ビス｛（トリフルオロメチル）ジカルボキシフェノキシ｝（トリフルオロメチル）ベンゼン二無水物、ビス（ジカルボキシフェノキシ）（トリフルオロメチル）ベンゼン二無水物、ビス（ジカルボキシフェノキシ）ビス（トリフルオロメチル）ベンゼン二無水物、ビス（ジカルボキシフェノキシ）テトラキス（トリフルオロメチル）ベンゼン二無水物、２，２−ビス｛（４−（３，４−ジカルボキシフェノキシ）フェニル｝ヘキサフルオロプロパン二無水物、ビス｛（トリフルオロメチル）ジカルボキシフェノキシ｝ビフェニル二無水物、ビス｛（トリフルオロメチル）ジカルボキシフェノキシ｝ビス（トリフルオロメチル）ビフェニル二無水物、ビス｛（トリフルオロメチル）ジカルボキシフェノキシ｝ジフェニルエーテル二無水物、ビス（ジカルボキシフェノキシ）ビス（トリフルオロメチル）ビフェニル二無水物、１，４−ビス（２−ヒドロキシヘキサフルオロイソプロピル）ベンゼンビス（トリメリット酸無水物）、１，３−ビス（２−ヒドロキシヘキサフルオロイソプロピル）ベンゼンビス（トリメリット酸無水物）、等が挙げられ、２種類以上を混合して用いてもよい。
【００５２】
フッ素を有しないテトラカルボン酸二無水物の例としては、ピロメリット酸二無水物、ベンゼン−１，２，３，４−テトラカルボン酸二無水物、３，３′，４，４′−ジフェニルテトラカルボン酸二無水物、２，２′，３，３′−ジフェニルテトラカルボン酸二無水物、２，３，３′，４′−ジフェニルテトラカルボン酸二無水物、ｐ−ターフェニル３，４，３″，４″−テトラカルボン酸二無水物、ｍ−ターフェニル３，４，３″，４″−テトラカルボン酸二無水物、１，２，５，６−ナフタレンテトラカルボン酸二無水物、２，３，６，７−ナフタレンテトラカルボン酸二無水物、１，２，４，５−ナフタレンテトラカルボン酸二無水物、１，４，５，８−ナフタレンテトラカルボン酸二無水物、２，６−ジクロルナフタレン−１，４，５，８−テトラカルボン酸二無水物、２，７−ジクロルナフタレン−１，４，５，８，テトラカルボン酸二無水物、２，３，６，７−テトラクロルナフタレン−１，４，５，８−テトラカルボン酸二無水物、２，３，５，６−ピリジンテトラカルボン酸二無水物、３，４，９，１０−ペリレンテトラカルボン酸二無水物、３，３′，４，４′−ベンゾフェノンテトラカルボン酸二無水物、２，２′，３，３′−ベンゾフェノンテトラカルボン酸二無水物、２，３，３′，４′−ベンゾフェノンテトラカルボン酸二無水物、３，３′，４，４′−ビフェニルエーテルテトラカルボン酸二無水物、４，４′−スルホニルジフタル酸二無水物、３，３′，４，４′−テトラフェニルシランテトラカルボン酸二無水物、３，３′−４，４′−ジフェニルエーテルテトラカルボン酸二無水物、１，３−ビス（３，４−ジカルボキシフェニル）−１，１，３，３−テトラメチルジシロキサン二無水物、１−（２，３−ジカルボキシフェニル）−３−（３，４−ジカルボキシフェニル）−１，１，３，３−テトラメチルジシロキサン二無水物、２，２−ビス（３，４−ジカルボキシフェニル）プロパン二無水物、２，２−ビス（２，３−ジカルボキシフェニル）プロパン二無水物、１，１−ビス（２，３−ジカルボキシフェニル）エタン二無水物、１，１−ビス（３，４−ジカルボキシフェニル）エタン二無水物、ビス（２，３−ジカルボキシフェニル）メタン二無水物、ビス（３，４−ジカルボキシフェニル）メタン二無水物、ビス（３，４−ジカルボキシフェニル）スルホン二無水物、フェナンスレン−１，８，９，１０−テトラカルボン酸二無水物、ピラジン−２，３，５，６−テトラカルボン酸二無水物、チオフェン−２，３，４，５−テトラカルボン酸二無水物、ビス（３，４−ジカルボキシフェニル）ジメチルシラン二無水物、ビス（３，４−ジカルボキシフェニル）メチルフェニルシラン二無水物、ビス（３，４−ジカルボキシフェニル）ジフェニルシラン二無水物、１，４−ビス（３，４−ジカルボキシフェニルジメチルシリル）ベンゼン二無水物、１，３−ビス（３，４−ジカルボキシフェニル）−１，１，３，３−テトラメチルジシクロヘキサン二無水物、ｐ−フェニルビス（トリメリット酸モノエステル酸無水物）エチレングリコールビス（トリメリット酸無水物）、プロパンジオールビス（トリメリット酸無水物）、ブタンジオールビス（トリメリット酸無水物）、ペンタンジオールビス（トリメリット酸無水物）、ヘキサンジオールビス（トリメリット酸無水物）、オクタンジオールビス（トリメリット酸無水物）、デカンジオールビス（トリメリット酸無水物）、エチレンテトラカルボン酸二無水物、１，２，３，４−ブタンテトラカルボン酸二無水物、デカヒドロナフタレン−１，４，５，８−テトラカルボン酸二無水物、４，８−ジメチル−１，２，３，５，６，７−ヘキサヒドロナフタレン−１，２，５，６−テトラカルボン酸二無水物、シクロペンタン−１，２，３，４−テトラカルボン酸二無水物、ピロリジン−２，３，４，５−テトラカルボン酸二無水物、１，２，３，４−シクロブタンテトラカルボン酸二無水物、ビス（エキソ−ビシクロ〔２，２，１〕ヘプタン−２，３−ジカルボン酸無水物）スルホンビシクロ−（２，２，２）−オクト（７）−エン−２，３，５，６−テトラカルボン酸二無水物、４，４′−ビス（３，４−ジカルボキシフェノキシ）ジフェニルスルフィド二無水物、５−（２，５−ジオキソテトラヒドロフリル）−３−メチル−３−シクロヘキセン−１，２−ジカルボン酸無水物、テトラヒドロフラン−２，３，４，５−テトラカルボン酸二無水物、等が挙げられ、２種類以上を混合して用いてもよい。
【００５３】
フッ素を有するジアミンの例としては、４−（１Ｈ，１Ｈ，１１Ｈ−エイコサフルオロウンデカノキシ）−１，３−ジアミノベンゼン、４−（１Ｈ，１Ｈ−パ−フルオロ−１−ブタノキシ）−１，３−ジアミノベンゼン、４−（１Ｈ，１Ｈ−パーフルオロ−１−ヘプタノキシ）−１，３−ジアミノベンゼン、４−（１Ｈ，１Ｈ−パーフルオロ−１−オクタノキシ）−１，３−ジアミノベンゼン、４−ペンタフルオロフェノキシ−１，３−ジアミノベンゼン、４−（２，３，５，６−テトラフルオロフェノキシ）−１，３−ジアミノベンゼン、４−（４−フルオロフェノキシ）−１，３−ジアミノベンゼン、４−（１Ｈ，１Ｈ，２Ｈ，２Ｈ−パーフルオロ−１−ヘキサノキシ）−１，３−ジアミノベンゼン、４−（１Ｈ，１Ｈ，２Ｈ，２Ｈ−パーフルオロ−１−ドデカノキシ）−１，３−ジアミノベンゼン、（２，５−）ジアミノベンゾトリフルオライド、ビス（トリフルオロメチル）フェニレンジアミン、ジアミノテトラ（トリフルオロメチル）ベンゼン、ジアミノ（ペンタフルオロエチル）ベンゼン、２，５−ジアミノ（パーフルオロヘキシル）ベンゼン、２，５−ジアミノ（パーフルオロブチル）ベンゼン、１，４−ビス（４−アミノフェニル）ベンゼン、ｐ−ビス（４−アミノ−２−トリフルオロメチルフェノキシ）ベンゼン、ビス（アミノフェノキシ）ビス（トリフルオロメチル）ベンゼン、ビス（アミノフェノキシ）テトラキス（トリフルオロメチル）ベンゼン、ビス｛２−〔（アミノフェノキシ）フェニル〕ヘキサフルオロイソプロピル｝ベンゼン２，２′−ビス（トリフルオロメチル）−４，４′−ジアミノビフェニル、３，３′−ビス（トリフルオロメチル）−４，４′−ジアミノビフェニル、オクタフルオロベンジジン、ビス｛（トリフルオロメチル）アミノフェノキシ｝ビフェニル、４，４′−ビス（４−アミノ−２−トリフルオロメチルフェノキシ）ビフェニル、４，４′−ビス（４−アミノ−３−トリフルオロメチルフェノキシ）ビフェニル、１，４−ビス（アニリノ）オクタフルオロブタン、１，５−ビス（アニリノ）デカフルオロペンタン、１，７−ビス（アニリノ）テトラデカフルオロヘプタン、３，３′−ジフルオロ−４，４′−ジアミノジフェニルエーテル、３，３′，５，５′−テトフルオロ−４，４′−ジアミノジフェニルエーテル、２，２′−ビス（トリフルオロメチル）−４，４′−ジアミノジフェニルエーテル、３，３′−ビス（トリフルオロメチル）−４，４′−ジアミノジフェニルエーテル、３，３′，５，５′−テトラキス（トリフルオロメチル）−４，４′−ジアミノジフェニルエーテル、３，３′−ジフルオロ−４，４′−ジアミノジフェニルメタン、３，３′−ジ（トリフルオロメチル）−４，４′−ジアミノジフェニルメタン、３，３′，５，５′−テトラフルオロ−４，４′−ジアミノジフェニルメタン、３，３′，５，５′−テトラキス（トリフルオロメチル）−４，４′−ジアミノジフェニルメタン、３，３′−ジフルオロ−４，４′−ジアミノジフェニルプロパン、３，３′，５，５′−テトラフルオロ−４，４′−ジアミノジフェニルプロパン、３，３′−ビス（トリフルオロメチル）−４，４′−ジアミノジフェニルプロパン、３，３′，５，５′−テトラ（トリフルオロメチル）−４，４′−ジアミノジフェニルプロパン、３，３′−ジフルオロ−４，４′−ジアミノジフェニルスルホン、３，３′，５，５′−テトラフルオロ−４，４′−ジアミノジフェニルスルホン、３，３′−ビス（トリフルオロメチル）−４，４′−ジアミノジフェニルスルホン、３，３′，５，５′−テトラキス（トリフルオロメチル）−４，４′−ジアミノジフェニルスルホン、４，４′−ビス（４−アミノ−２−トリフルオロメチルフェノキシ）ジフェニルスルホン、４，４′−ビス（３−アミノ−５−トリフルオロメチルフェノキシ）ジフェニルスルホン、３，３′−ジフルオロ−４，４′−ジアミノジフェニルスルフィド、３，３′，５，５′−テトラフルオロ−４，４′−ジアミノジフェニルスルフィド、３，３′−ビス（トリフルオロメチル）−４，４′−ジアミノジフェニルスルフィド、３，３′，５，５′−テトラキス（トリフルオロメチル）−４，４′−ジアミノジフェニルスルフィド、３，３′−ジフルオロ−４，４′−ジアミノベンゾフェノン、３，３′，５，５′−テトラフロオロ−４，４′−ジアミノベンゾフェノン、３，３′−ビス（トリフルオロメチル）−４，４′−ジアミノベンゾフェノン、３，３′，５，５′−テトラ（トリフルオロメチル）−４，４′−ジアミノベンゾフェノン、４，４′−ジアミノ−ｐ−テルフェニル、３，３′−ジメチル−４，４′−ジアミノジフェニルヘキサフルオロプロパン、３，３′−ジメトキシ−４，４′−ジアミノジフェニルヘキサフルオロプロパン、３，３′−ジエトキシ−４，４′−ジアミノジフェニルヘキサフルオロプロパン、３，３′−ジフルオロ−４，４′−ジアミノジフェニルヘキサフルオロプロパン、３，３′−ジクロロ−４，４′−ジアミノジフェニルヘキサフルオロプロパン、３，３′−ジブロモ−４，４′−ジアミノジフェニルヘキサフルオロプロパン、３，３′，５，５′−テトラメチル−４，４′−ジアミノジフェニルヘキサフルオロプロパン、３，３′，５，５′−テトラメトキシ−４，４′−ジアミノジフェニルヘキサフルオロプロパン、３，３′，５，５′−テトラエトキシ−４，４′−ジアミノジフェニルヘキサフルオロプロパン、３，３′，５，５′−テトラフロオロ−４，４′−ジアミノジフェニルヘキサフルオロプロパン、３，３′，５，５′−テトラクロロ−４，４′−ジアミノジフェニルヘキサフルオロプロパン、３，３′，５，５′−テトラブロモ−４，４′−ジアミノジフェニルヘキサフルオロプロパン、３，３′，５，５′−テトラキス（トリフルオロメチル）−４，４′−ジアミノジフェニルヘキサフルオロプロパン、３，３′−ビス（トリフルオロメチル）−４，４′−ジアミノジフェニルヘキサフルオロプロパン、２，２−ビス（４−アミノフェニル）ヘキサフルオロプロパン、１，３−ビス（アニリノ）ヘキサフルオロプロパン、２，２−ビス｛４−（４−アミノフェノキシ）フェニル｝ヘキサフルオロプロパン、２，２−ビス｛４−（３−アミノフェノキシ）フェニル｝ヘキサフルオロプロパン、２，２−ビス｛４−（２−アミノフェノキシ）フェニル｝ヘキサフルオロプロパン、２，２−ビス｛４−（４−アミノフェノキシ）−３，５−ジメチルフェニル｝ヘキサフルオロプロパン、２，２−ビス｛４−（４−アミノフェノキシ）−３，５−ジトリフルオロメチルフェニル｝ヘキサフルオロプロパン、２，２−ビス｛４−（４−アミノ−３−トリフルオロメチルフェノキシ）フェニル｝ヘキサフルオロプロパン、ビス〔｛（トリフルオロメチル）アミノフェノキシ｝フェニル〕ヘキサフルオロプロパン、１，３−ジアミノ−５−（パーフルオロノネニルオキシ）ベンゼン、１，３−ジアミノ−４−メチル−５−（パーフルオロノネニルオキシ）ベンゼン、１，３−ジアミノ−４−メトキシ−５−（パーフルオロノネニルオキシ）ベンゼン、１，３−ジアミノ−２，４，６−トリフルオロ−５−（パーフルオロノネニルオキシ）ベンゼン、１，３−ジアミノ−４−クロロ−５−（パーフルオロノネニルオキシ）ベンゼン、１，３−ジアミノ−４−ブロモ−５−（パーフルオロノネニルオキシ）ベンゼン、１，２−ジアミノ−４−（パーフルオロノネニルオキシ）ベンゼン、１，２−ジアミノ−４−メチル−５−（パーフルオロノネニルオキシ）ベンゼン、１，２−ジアミノ−４−メトキシ−５−（パーフルオロノネニルオキシ）ベンゼン、１，２−ジアミノ−３，４，６−トリフルオロ−５−（パーフルオロノネニルオキシ）ベンゼン、１，２−ジアミノ−４−クロロ−５−（パーフルオロノネニルオキシ）ベンゼン、１，２−ジアミノ−４−ブロモ−５−（パーフルオロノネニルオキシ）ベンゼン、１，４−ジアミノ−３−（パーフルオロノネニルオキシ）ベンゼン、１，４−ジアミノ−２−メチル−５−（パーフルオロノネニルオキシ）ベンゼン、１，４−ジアミノ−２−メトキシ−５−（パーフルオロノネニルオキシ）ベンゼン、１，４−ジアミノ−２，３，６−トリフルオロ−５−（パーフルオロノネニルオキシ）ベンゼン、１，４−ジアミノ−２−クロロ−５−（パーフルオロノネニルオキシ）ベンゼン、１，４−ジアミノ−２−ブロモ−５−（パーフルオロノネニルオキシ）ベンゼン、１，３−ジアミノ−５−（パーフルオロヘキセニルオキシ）ベンゼン、１，３−ジアミノ−４−メチル−５−（パーフルオロヘキセニルオキシ）ベンゼン、１，３−ジアミノ−４−メトキシ−５−（パーフルオロヘキセニルオキシ）ベンゼン、１，３−ジアミノ−２，４，６−トリフルオロ−５−（パーフルオロヘキセニルオキシ）ベンゼン、１，３−ジアミノ−４−クロロ−５−（パーフルオロヘキセニルオキシ）ベンゼン、１，３−ジアミノ−４−ブロモ−５−（パーフルオロヘキセニルオキシ）ベンゼン、１，２−ジアミノ−４−（パーフルオロヘキセニルオキシ）ベンゼン、１，２−ジアミノ−４−メチル−５−（パーフルオロヘキセニルオキシ）ベンゼン、１，２−ジアミノ−４−メトキシ−５−（パーフルオロヘキセニルオキシ）ベンゼン、１，２−ジアミノ−３，４，６−トリフルオロ−５−（パーフルオロヘキセニルオキシ）ベンゼン、１，２−ジアミノ−４−クロロ−５−（パーフルオロヘキセニルオキシ）ベンゼン、１，２−ジアミノ−４−ブロモ−５−（パーフルオロヘキセニルオキシ）ベンゼン、１，４−ジアミノ−３−（パーフルオロヘキセニルオキシ）ベンゼン、１，４−ジアミノ−２−メチル−５−（パーフルオロヘキセニルオキシ）ベンゼン、１，４−ジアミノ−２−メトキシ−５−（パーフルオロヘキセニルオキシ）ベンゼン、１，４−ジアミノ−２，３，６−トリフルオロ−５−（パーフルオロヘキセニルオキシ）ベンゼン、１，４−ジアミノ−２−クロロ−５−（パーフルオロヘキセニルオキシ）ベンゼン、１，４−ジアミノ−２−ブロモ−５−（パーフルオロヘキセニルオキシ）ベンゼン等が挙げられ、２種類以上を混合して用いてもよい。
【００５４】
フッ素を有しないジアミンの例としては、ｐ−フェニレンジアミン、ｍ−フェニレンジアミン、２，６−ジアミノピリジン、１，５−ジアミノナフタレン、２，６−ジアミノナフタレン、ベンジジン、３，３′−ジメチルベンジジン、３，３′−ジメトキシベンジジン、３，３′−ジアミノベンゾフェノン、３，３′−ジメチル−４，４′−ジアミノベンゾフェノン、３，３′−ジメトキシ−４，４′−ジアミノベンゾフェノン、３，３′−ジエトキシ−４，４′−ジアミノベンゾフェノン、３，３′−ジクロロ−４，４′−ジアミノベンゾフェノン、３，３′−ジブロモ−４，４′−ジアミノベンゾフェノン、３，３′，５，５′−テトラメチル−４，４′−ジアミノベンゾフェノン、３，３′，５，５′−テトラメトキシ−４，４′−ジアミノベンゾフェノン、３，３′，５，５′−テトラエトキシ−４，４′−ジアミノベンゾフェノン、３，３′，５，５′−テトラクロロ−４，４′−ジアミノベンゾフェノン、３，３′，５，５′−テトラブロモ−４，４′−ジアミノベンゾフェノン、４，４′−ジアミノジフェニルエーテル、３，４′−ジアミノジフェニルエーテル、３，３′−ジアミノジフェニルエーテル、３，３′−ジメチル−４，４′−ジアミノジフェニルエーテル、３，３′−ジイソプロピル−４，４′−ジアミノジフェニルエーテル、３，３′−ジメトキシ−４，４′−ジアミノジフェニルエーテル、３，３′−ジエトキシ−４，４′−ジアミノジフェニルエーテル、３，３′−ジクロロ−４，４′−ジアミノジフェニルエーテル、３，３′−ジブロモ−４，４′−ジアミノジフェニルエーテル、３，３′，５，５′−テトラメチル−４，４′−ジアミノジフェニルエーテル、３，３′，５，５′−テトラエチル−４，４′−ジアミノジフェニルエーテル、３，３′，５，５′−テトラメトキシ−４，４′−ジアミノジフェニルエーテル、３，３′，５，５′−テトラエトキシ−４，４′−ジアミノジフェニルエーテル、３，３′，５，５′−テトラクロロ−４，４′−ジアミノジフェニルエーテル、３，３′，５，５′−テトラブロモ−４，４′−ジアミノジフェニルエーテル、３，３′−ジイソプロピル−５，５′−ジメチル−４，４′−ジアミノジフェニルエーテル、３，３′−ジイソプロピル−５，５′−ジエチル−４，４′−ジアミノジフェニルエーテル、４，４′−ジアミノジフェニルメタン、３，３′−ジアミノジフェニルメタン、３，３′−ジメチル−４，４′−ジアミノジフェニルメタン、３，３′−ジエチル−４，４′−ジアミノジフェニルメタン、３，３′−ジメトキシ−４，４′−ジアミノジフェニルメタン、３，３′−ジエトキシ−４，４′−ジアミノジフェニルメタン、３，３′−ジクロロ−４，４′−ジアミノジフェニルメタン、３，３′−ジブロモ−４，４′−ジアミノジフェニルメタン、３，３′，５，５′−テトラメチル−４，４′−ジアミノジフェニルメタン、３，３′，５，５′−テトライソプロピル−４，４′−ジアミノジフェニルメタン、３，３′，５，５′−テトラメトキシ−４，４′−ジアミノジフェニルメタン、３，３′，５，５′−テトラエトキシ−４，４′−ジアミノジフェニルメタン、３，３′，５，５′−テトラクロロ−４，４′−ジアミノジフェニルメタン、３，３′，５，５′−テトラブロモ−４，４′−ジアミノジフェニルメタン、３，３′，５，５′−テトライソプロピル−４，４′−ジアミノジフェニルメタン、３，３′−ジイソプロピル−５，５′−ジメチル−４，４′−ジアミノジフェニルメタン、３，３′−ジイソプロピル−５，５′−ジエチル−４，４′−ジアミノジフェニルメタン、４，４′−ジアミノジフェニルプロパン、３，３′−ジアミノジフェニルプロパン、３，３′−ジメチル−４，４′−ジアミノジフェニルプロパン、３，３′−ジメトキシ−４，４′−ジアミノジフェニルプロパン、３，３′−ジエトキシ−４，４′−ジアミノジフェニルプロパン、３，３′−ジクロロ−４，４′−ジアミノジフェニルプロパン、３，３′−ジブロモ−４，４′−ジアミノジフェニルプロパン、３，３′，５，５′−テトラメチル−４，４′−ジアミノジフェニルプロパン、３，３′，５，５′−テトラメトキシ−４，４′−ジアミノジフェニルプロパン、３，３′，５，５′−テトラエトキシ−４，４′−ジアミノジフェニルプロパン、３，３′，５，５′−テトラクロロ−４，４′−ジアミノジフェニルプロパン、３，３′，５，５′−テトラブロモ−４，４′−ジアミノジフェニルプロパン、３，３′−ジイソプロピル−５，５′−ジメチル−４，４′−ジアミノジフェニルプロパン、３，３′−ジイソプロピル−５，５′−ジエチル−４，４′−ジアミノジフェニルプロパン、４，４′−ジアミノジフェニルスルホン、３，３′−ジアミノジフェニルスルホン、３，３′−ジメチル−４，４′−ジアミノジフェニルスルホン、３，３′−ジメトキシ−４，４′−ジアミノジフェニルスルホン、３，３′−ジエトキシ−４，４′−ジアミノジフェニルスルホン、３，３′−ジクロロ−４，４′−ジアミノジフェニルスルホン、３，３′−ジブロモ−４，４′−ジアミノジフェニルスルホン、３，３′，５，５′−テトラメチル−４，４′−ジアミノジフェニルスルホン、３，３′，５，５′−テトラメトキシ−４，４′−ジアミノジフェニルスルホン、３，３′，５，５′−テトラエトキシ−４，４′−ジアミノジフェニルスルホン、３，３′，５，５′−テトラクロロ−４，４′−ジアミノジフェニルスルホン、３，３′，５，５′−テトラブロモ−４，４′−ジアミノジフェニルスルホン、３，３′−ジイソプロピル−５，５′−ジメチル−４，４′−ジアミノジフェニルスルホン、３，３′−ジイソプロピル−５，５′−ジエチル−４，４′−ジアミノジフェニルスルホン、４，４′−ジアミノジフェニルスルフィド、３，３′−ジアミノジフェニルスルフィド、３，３′−ジメチル−４，４′−ジアミノジフェニルスルフィド、３，３′−ジメトキシ−４，４′−ジアミノジフェニルスルフィド、３，３′−ジエトキシ−４，４′−ジアミノジフェニルスルフィド、３，３′−ジクロロ−４，４′−ジアミノジフェニルスルフィド、３，３′−ジブロモ−４，４′−ジアミノジフェニルスルフィド、３，３′，５，５′−テトラメチル−４，４′−ジアミノジフェニルスルフィド、３，３′，５，５′−テトラメトキシ−４，４′−ジアミノジフェニルスルフィド、３，３′，５，５′−テトラエトキシ−４，４′−ジアミノジフェニルスルフィド、３，３′，５，５′−テトラクロロ−４，４′−ジアミノジフェニルスルフィド、３，３′，５，５′−テトラブロモ−４，４′−ジアミノジフェニルスルフィド、１，４−ビス−（４−アミノフェノキシ）ベンゼン、１，３−ビス−（４−アミノフェノキシ）ベンゼン、２，２−ビス−（４−アミノフェノキシフェニル）プロパン、ビス−（４−アミノフェノキシフェニル）スルホン、ビス−（４−アミノフェノキシフェニル）スルフィド、ビス−（４−アミノフェノキシフェニル）ビフェニル、４，４′−ジアミノジフェニルエーテル−３−スルホンアミド、３，４′−ジアミノジフェニルエーテル−４−スルホンアミド、３，４′−ジアミノジフェニルエーテル−３′−スルホンアミド、３，３′−ジアミノジフェニルエーテル−４−スルホンアミド、４，４′−ジアミノジフェニルメタン−３−スルホンアミド、３，４′−ジアミノジフェニルメタン−４−スルホンアミド、３，４′−ジアミノジフェニルメタン−３′−スルホンアミド、３，３′−ジアミノジフェニルメタン−４−スルホンアミド、４，４′−ジアミノジフェニルスルホン−３−スルホンアミド、３，４′−ジアミノジフェニルスルホン−４−スルホンアミド、３，４′−ジアミノジフェニルスルホン−３′−スルホンアミド、３，３′−ジアミノジフェニルスルホン−４−スルホンアミド、４，４′−ジアミノジフェニルサルファイド−３−スルホンアミド、３，４′−ジアミノジフェニルサルファイド−４−スルホンアミド、３，３′−ジアミノジフェニルサルファイド−４−スルホンアミド、３，４′−ジアミノジフェニルサルファイド−３′−スルホンアミド、１，４−ジアミノベンゼン−２−スルホンアミド、４，４′−ジアミノジフェニルエーテル−３−カルボンアミド、３，４′−ジアミノジフェニルエーテル−４−カルボンアミド、３，４′−ジアミノジフェニルエーテル−３′−カルボンアミド、３，３′−ジアミノジフェニルエーテル−４−カルボンアミド、４，４′−ジアミノジフェニルメタン−３−カルボンアミド、３，４′−ジアミノジフェニルメタン−４−カルボンアミド、３，４′−ジアミノジフェニルメタン−３′−カルボンアミド、３，３′−ジアミノジフェニルメタン−４−カルボンアミド、４，４′−ジアミノジフェニルスルホン−３−カルボンアミド、３，４′−ジアミノジフェニルスルホン−４−カルボンアミド、３，４′−ジアミノジフェニルスルホン−３′−カルボンアミド、３，３′−ジアミノジフェニルスルホン−４−カルボンアミド、４，４′−ジアミノジフェニルサルファイド−３−カルボンアミド、３，４′−ジアミノジフェニルサルファイド−４−カルボンアミド、３，３′−ジアミノジフェニルサルファイド−４−カルボンアミド、３，４′−ジアミノジフェニルサルファイド−３′−カルボンアミド、１，４−ジアミノベンゼン−２−カルボンアミド、４−アミノフェニル３−アミノ安息香酸、２，２−ビス（４−アミノフェニル）プロパン、ビス−（４−アミノフェニル）ジエチルシラン、ビス−（４−アミノフェニル）ジフェニルシラン、ビス−（４−アミノフェニル）エチルホスフインオキサイド、ビス−（４−アミノフェニル）−Ｎ−ブチルアミン、ビス−（４−アミノフェニル）−Ｎ−メチルアミン、Ｎ−（３−アミノフェニル）−４−アミノベンズアミド、２，４−ビス−（β−アミノ−ｔ−ブチル）トルエン、ビス−（ｐ−β−アミノ−ｔ−ブチル−フェニル）エーテル、ビス−（ｐ−β−メチル−γ−アミノ−ペンチル）ベンゼン、ビス−ｐ−（１，１−ジメチル−５−アミノペンチル）ベンゼン、ヘキサメチレンジアミン、ヘプタメチレンジアミン、オクタメチレンジアミン、ノナメチレンジアミン、デカメチレンジアミン、テトラメチレンジアミン、プロピレンジアミン、３−メチルヘプタメチレンジアミン、４，４′−ジメチルヘプタメチレンジアミン、２，１１−ジアミノドデカン、１，２−ビス−（３−アミノプロポキシ）エタン、２，２−ジメチルプロピレンジアミン、３−メトキシ−ヘキサメチレンジアミン、２，５−ジメチルヘキサメチレンジアミン、２，５−ジメチルヘプタメチレンジアミン、５−メチルノナメチレンジアミン、２，１７−ジアミノアイコサデカン、１，４−ジアミノシクロヘキサン、１，１０−ジアミノ−１，１０−ジメチルデカン、１，１２−ジアミノオクタデカン、等が挙げられ、２種類以上を混合して用いてもよい。
【００５５】
また、ジアミンの一部として、シリコンジアミンを使用してもよい。シリコンジアミンとしては、１，３−ビス（３−アミノプロピル）−１，１，１−テトラフェニルジシロキサン、１，３−ビス（３−アミノプロピル）−１，１，１−テトラメチルジシロキサン、１，３−ビス（４−アミノブチル）−１，１，１−テトラメチルジシロキサン等がある。シリコンジアミンを使用するときは、これらは、ジアミンの総量に対して、０．１〜１０モル％使用するのが好ましい。上記のテトラカルボン酸二無水物及びジアミンは二種以上を併用してもよい。ポリイミド系樹脂の前駆体溶液として、感光性を有するものを使用することもできる。
【００５６】
また、ジアミン成分又はテトラカルボン酸二無水物成分を反応させる場合、極性溶媒中の水が多いと両者が反応しにくく、所定の粘度が得られなくなるが、光導波路アンプ等光導波路用材料、光増幅機能を利用する光学材料、電子部品材料への適用に適したフッ素化ポリイミド前駆体ワニスの粘度は、塗膜強度、塗膜厚等から、１ポイズ以上が好ましく、より好ましくは５ポイズ以上、特に１０ポイズ以上であることが好ましい。粘度が１ポイズ以上のフッ素化ポリイミド前駆体ワニスを得るには、反応時における極性溶媒中の水含有量を０．０５質量％以下にすることが好ましく、より好ましくは水含有量を０．０３質量％以下、特に好ましくは０．０１質量％以下とされる。水含有量の少ない極性溶媒は、モレキュラーシーブ等の脱水剤を極性溶媒中に添加して保管することにより得られる。
【００５７】
また、ジアミン成分とテトラカルボン酸二無水物成分を反応させて得られるフッ素化ポリイミド前駆体ワニスは、４０〜８０℃に加熱して所望の粘度に調整するが、この加熱調整前に水分を添加すると、低温で保存したときに粘度安定性の優れたフッ素化ポリイミド前駆体ワニスを得ることができる。水の添加量は、粘度安定性の点から、フッ素化ポリイミド前駆体ワニス中の水含有量が０．１３質量％以上１．０質量％以下になるよう添加することが好ましく、０．２０質量％以上１．０質量％以下になるよう添加することがより好ましく、０．２５質量％以上１．０質量％以下になるよう添加することが特に好ましい。なお、当該水含有量は、極性溶媒に含まれる水の量も考慮する。フッ素化ポリイミド前駆体ワニス中の水含有量が０．１３質量％未満の場合、低温でフッ素化ポリイミド前駆体ワニスを保存すると、増粘を生じる傾向にある。一方、フッ素化ポリイミド前駆体ワニス中の水含有量が１．０質量％を超えると、ポリイミド塗膜を形成した時に塗膜が白化しやすくなる。なお、塗膜の白化は、希土類金属の塩、又はその錯体とフッ素化ポリイミド前駆体ワニスとの相溶性に関係したものであり、ワニスのゲル化とは無関係と考えられる。
【００５８】
また、本発明のワニスの固形分（コア層）における上記希土類金属の含有量は、当該ワニスを用いて作製される硬化物（膜）の透明性、誘導放出による増幅率、屈折率等を使用形態に応じて適宜決定すればよく、特に制限はないが、０．０１〜５０質量％の範囲であることが好ましく、０．１〜４０質量％の範囲であることがより好ましい。さらに好ましくは、０．５〜２０質量％、より好ましくは、１．０〜１０質量％である。光導波路アンプの光導波路を構成する場合には、光導波路の長さ、すなわち、光信号の増幅に寄与する長さが長ければ、本発明のワニスの固形分（コア層）中の希土類金属の含有量が少量でも光アンプとしての効果を得ることができる。この場合には、ワニスが光ドーピング用材料を含有することによる透明性の低下、すなわち、光損失の増大を最小限にとどめることができる上、光ドーピング用材料含有による屈折率の増大をも少なくすることができるので、コアとクラッドの屈折率差を小さくとった光導波路アンプを実現することができ、その結果、通常の光ファイバとの接続における結合損失を低減することができる。従来の希土類添加光ファイバでは、コアとクラッドとの比屈折率差が大きくなるため、光ファイバとの接続での損失が大きくなる問題があった。これを回避するためには、接続部をＴＥＣ処理等特殊な処理を施す等工程を追加する必要があり、製造コストの増大を招いていた。
【００５９】
一方、本発明のワニスの固形分（コア層）中の光ドーピング用材料、すわなち、希土類金属の含有量を多くすると、従来は、濃度消光やマルチフォノン緩和によって、蛍光が失活してしまい、励起希土類イオンが発光過程以外の形でエネルギーを失ってしまい増幅効果が得られないという問題点があったが、本発明では、後述の実施例に示すとおり、ワニスの固形分（コア層）中に希土類金属が高濃度に含まれていても失活することなく、蛍光を観測することができる。このように、高濃度に希土類金属を含有することができるのは、本発明の効果のひとつであり、また、希土類金属が高濃度に含まれていると、単位長さあたりの増幅率を高めることができ、短尺でも所定の光増幅率を得ることができる。つまり、高濃度に希土類金属を含有する本発明のワニスを用いて光導波路アンプの光導波路を構成すれば、光導波路アンプを小型化でき、なおかつ製造コストを大幅に低減することが可能となる。なお、上記希土類金属の含有量は、本発明のワニスもしくはその硬化物を空気(酸素)雰囲気下、９００℃まで昇温速度１０〜５０℃／分で加熱し、熱分解して得られる残渣（酸化物（Ｅｒ２Ｏ３）の質量を測定し、Ｅｒの質量を算出する）より正確に測定できる。
【００６０】
また、本発明のワニスを熱や光等で硬化させて得られる硬化物の形状は、使用形態に応じて適宜決定すればよく、特に限定されないが、本発明における光導波路アンプとして用いる場合には、薄膜状であることが望ましい。また、空間結合タイプや微小光学素子として光アンプやレーザを構成する場合には、バルク状もしくはブロック状の形状に加工して用いることもできる。また、本発明の光ドーピング用材料もしくは本発明のワニスを液状のままで、励起レーザと組合わせて光アンプやレーザを構成することもできる。
【００６１】
＜光導波路アンプ＞
本発明の光導波路アンプは、上記本発明のワニスを用いて形成された光導波路（コア部）を少なくとも備えることをその特徴とするものであり、希土類金属イオンを高濃度に含む本発明のワニスを用いることで、前述のとおり、光導波路アンプの小型、軽量化を実現することが可能となる。また、信号光は、励起光と共に本発明の光導波路アンプのコア層内部を通過させることで増幅させることができ、この際に用いる励起光の波長は、コア層に含まれる希土類金属の種類や信号光の波長等を考慮して適宜決定すればよく、特に限定されない。具体的には、使用する信号光の波長域に蛍光が観測される、励起スペクトルのピーク波長近傍を励起波長として、選択することが好ましい。
【００６２】
なお、本発明のワニスは、希土類金属イオンを１種だけでなく、２種以上組み合わせて用いることも可能である。例えば、エルビウムとイッテルビウムの組み合わせは、光増幅率の効果がより向上するため好ましい。
【００６３】
図１に、基板１、当該基板１上に形成された下部クラッド層２、当該下部クラッド層２上に本発明のワニスを用いて形成されたコア層３及び当該コア層３上に形成された上部クラッド層４を備える本発明の光導波路アンプの一実施形態を示す。
【００６４】
本発明の光導波路アンプの構成を得るためには、少なくとも、本発明のワニスを、塗布法、成型法、ラミネート法等公知の方法により塗布し、２００〜４００℃で熱処理してこれを硬化させ、コア層を形成する。通常のシングルモード光ファイバを入出力として用いた光導波路アンプを構成する場合には、光導波路アンプ部の光モードフィールドと光ファイバ部の光モードフィールドを合致させるためにコア層の厚さ、幅を小さくすることが好ましいため、スピンコート等薄膜の膜厚を正確に制御できる方法が好ましい。また、本発明のワニスからなる被膜を公知の方法により、エッチングあるいは光を含む電磁波や電子線を含む粒子線の照射によって光回路パターンを有する光導波路を形成することもできる。
【００６５】
また、上記基板としては、石英、シリコン、ガリウムヒ素、インジウムリン等からなるものを用いることができ、特に限定されない。なお、図１では、上記基板と下部クラッド層とを異なる層として記載してあるが、基板自身を下部クラッド層として機能させることも可能である。すなわち、図１の下部クラッド層を省略した構成とすることができる。この場合には、光導波路コア層の屈折率が基板の屈折率よりも大きく選択されるべきであることは、言うまでも無い。また、例えば、シリコン基板を用い、当該基板表面の酸化膜層をクラッド層として用いることもできる。このようにすると、安価に得られるシリコンウェハの平坦性を有効に活用することができ、好ましい。
【００６６】
また、上記クラッド層は、本発明のワニスにより形成されたコア層よりも屈折率の小さな層であればよく、例えば、前述のマトリックス用樹脂や、硬化物の屈折率がコア層よりも小さくなる本発明のワニスを用いて形成することができる。
【００６７】
前者の場合、すなわち、コア層のみに本発明のワニスを採用した場合には、高Δ（比屈折率差）の光導波路を実現することが容易となるという利点がある。高Δとすることで、特に、励起光を同軸で入射する場合においては、コア領域への光の閉じ込めを強くすることができるため、増幅効率を大きくとることが可能となり、好ましい。また、後述するように、チャネル型光導波路を構成する場合等に、高Δな光導波路とすることで、曲げ損失の増加を低減することが可能となるため、曲率半径の小さな曲げ光導波路を採用することもでき、光導波路アンプのサイズを小型化することが可能である。一方、閉じ込めが強すぎる、すなわち、コアとクラッドとの比屈折率差が大きくなりすぎると、通常の光ファイバを信号光の入出力として使用した場合に、接続損失が大きくなってしまうので、コア層、クラッド層の構成は、光アンプ全体としての要求増幅率、寸法、コスト等を総合的に加味して決定すべきである。コアとクラッドとの比屈折率差が大きくなりすぎる場合には、例えば、クラッド層を構成する樹脂として、コア層を構成するマトリックス樹脂（フッ素化ポリイミド）よりも屈折率が大きいものを採用して調整することが好ましく、温度依存性、偏波依存性、波長依存性等を考慮すると、さらにコア層を構成するマトリックス樹脂と同種で構造が異なるものを採用して調整するのが好ましい。共重合組成を連続的に変化させられるポリイミド樹脂の場合には、好適にクラッドとコアを選択することが可能である。
【００６８】
また、後者の場合、すなわち、コア層とクラッド層の双方を本発明のワニスを用いて形成する場合、両者を形成する本発明のワニス中の光ドーピング用材料の含有量は、同一であっても異なっていてもよく、屈折率とコアサイズ、励起波長、信号波長の設計にあわせて適宜選択すればよい。また、この場合、コア層及びクラッド層の各マトリックス樹脂を光ドーピング用材料非添加の場合の屈折率差を基礎として、光導波路設計を実施することが可能なので容易に低Δ光導波路を構成することができる。したがって、通常の光ファイバを入出力手段として用いた場合に、接続損失を小さく抑えることができ、好都合である。また、コア層、クラッド層共に同濃度に光ドーピング用材料を添加した樹脂を採用することで、特に耐熱性が低いマトリックス樹脂を採用した場合等に、光ドーピング用材料の拡散による、光増幅性能の長期的劣化を免れることができる。
【００６９】
また、コア層やクラッド層には、公知の透明高分子組成物、各種ガラス、金属酸化物、半導体酸化物等の無機材料が含まれていてもよく、用途に応じた選択をすることができる。
【００７０】
また、本発明のワニス中の光ドーピング用材料含有量が十分大きい場合には、単位長さあたりの増幅率を大きくとることができるので、必ずしも、図１のような光導波路構成をとる必要はなく、例えば、入出力２本の光ファイバの間隙に本発明のワニス硬化物を配置する構成とすることも可能となる。この構成の場合、単位長さあたりの増幅率と光アンプとしての要求増幅率とによって２本の光ファイバ間のギャップが決まることとなるが、単位長さあたりの増幅率が大きい場合には、両光ファイバには、コリメータ等の集光手段を設ける必要がないため、部品点数が低減でき、製造コストが下がるので好ましい。集光手段を必要としないギャップ幅は、例えば、１００μｍ以下であり、さらに好ましくは、５０μｍ以下である。１００μｍを超える場合には、上記コリメータやレンズ等の集光手段を設けることが望ましい。また、スラブ光導波路型で光導波路アンプの光導波路部分を提供する場合には、上下方向は伝搬光が閉じ込められるが、横方向（基板面に水平で、信号光の伝搬方向に垂直な方向）には伝搬光が閉じ込められないので、長尺で設計する場合には、コリメータ等を併用することが望ましい。
【００７１】
また、上記光ファイバ２本を入出力とする場合と同様の構成であるが、ギャップ部分に通常の光導波路（増幅作用を有しない）を採用し、その光導波路の光路を横切るように溝を形成して、その溝部に本発明のワニス硬化物を挿入する（例えば、図３）、もしくは、本発明のワニスを溝に流し込んで硬化させる等の方法によって、溝部を充填した光導波路アンプを実現することもできる。この場合は、溝部の寸法を正確に製造することができ、好ましい。
【００７２】
また、光導波路アンプの光導波路部分として、３次元光導波路を構成することもできる。この構成では、スラブ型光導波路の場合と異なり、横方向にも光の閉じ込めを実現することができるので、長尺にわたっても、伝搬光の漏れもしくは回折広がりを防ぐことができ、好ましい。また、この場合、励起光を同軸照射する構成の場合に必要となる、励起光と信号光との合分波機能を合分波光導波路として、上記光導波路アンプの３次元光導波路部分と集積化することが容易なため、光アンプ全体としての小型化にとって好ましい。
【００７３】
また、本発明の光導波路アンプ、図２に示すように、コア層３上もしくは光導波路アンプ１０上に、コア層３に光を入射するための光入射手段たる光入射用プリズム６と、コア層３から光を取り出すための光出射手段たる光出射用プリズム７を備えていてもよい。光の入射角度は、コア層３内で光が全反射し光が導波する範囲内の角度とする。なお、入射させる光は、励起光ならびに信号光の両者もしくは、いずれか一方である。励起光ならびに信号光の両者をプリズム介して入射する場合には、それぞれの波長に応じて、入射角度を設定する必要がある。励起光ならびに信号光の両者もしくは、いずれか一方の光をプリズムから入出力させる場合では、他方は、光導波路端部から入出力することができる。また、コア層に光を入射するための光入射手段、光出射手段の両者もしくは、一方に光ファイバを備えていてもよい。コア層は、フォトリソグラフィ、成型等公知の方法によって、パターン形成された３次元光導波路を構成していてもよい。光ファイバを備えた光導波路アンプを構成する場合には、光導波路アンプを設ける部分と一体の基板上に光ファイバ実装用のガイド溝を配置することが、光ファイバの実装を容易にできる（パッシブ実装）ため、好ましい（例えば、図３）。
【００７４】
本発明の光導波路アンプは、前述のとおり、光導波路の少なくともコア層が本発明のワニスからなり、励起光の照射により、中心希土類元素（イオン）の電子が励起され、増幅始準位に緩和したのち、信号光による誘導放出によって信号光強度を増幅するものである。したがって、光導波路アンプを構成するためには、本発明のワニスからなる光導波路部分と光導波路へ光信号を入出力するための光ファイバもしくは光導波路が接続されるとともに、光増幅機能部位に励起光を照射する手段をもって構成される。励起光照射手段は、光導波路に対して横から照射することもできるし（例えば、図４）、光導波路を共通の導波路として、同軸的に照射することもできる。従来の希土類添加光ファイバアンプでは、同軸励起が通例採られていたのは、希土類元素（イオン）の添加濃度を高濃度化することが困難であったこともその一因である。本発明では、高濃度に希土類元素（イオン）を添加することができるので、励起光照射方法は適宜決定することができる。
【００７５】
また、本発明の光導波路アンプの光導波路コア層の厚みは、特に限定されないが、１〜５０μｍであることが好ましく、２〜２０μｍであることがより好ましく、２〜１０μｍであることがさらに好ましく、２〜７μｍであることがさらに好ましい。コア層の厚みが５０μｍを超えると、光導波路アンプの厚みが大となり、また、基板との膨張係数の差に基づく応力によるそりが発生しやすくなる。また、コア層全体の厚みの均一性が達成されにくくなる。なお、コア層の厚さは、樹脂溶液の濃度、粘度、スピナの回転数等を変えることにより所定の厚さに制御する。
【００７６】
また、コア層の厚みは、検出光の入射、出射手段をも考慮して決定すべきであり、例えば、シングルモード光ファイバを入射及び出射、入射もしくは出射手段のいずれかに用いる場合では、一般には伝送路である光ファイバとの整合性を考慮し、コア層の厚みを５μｍ前後とすることが多い。また、例えば、マルチモード光ファイバを入射及び出射、入射もしくは出射手段のいずれかに用いる場合では、一般には伝送路である光ファイバとの整合性を考慮し、コア層の厚みを５０μｍ前後とすることが多い。
【００７７】
また、光導波路コア層の厚さは、コア層とクラッド層との比屈折率差、使用波長等によっても適宜選択されるものであるが、信号光を入出力する光ファイバもしくは光導波路との結合損失を低減するように設計されることが好ましい。例えば、FTTHに用いられる波長域、すなわち、１．３μｍ帯、１．４９μｍ帯、１．５５μｍ帯等の信号光に対する光アンプを構成する場合、光導波路のコア層の厚さが４〜１０μｍの範囲にあるときの光導波路アンプ部の比屈折率差は、０．３〜３％程度であることが好ましく、０．３〜１％であることがより好ましく、さらに好ましくは、０．３〜０．５％である。このように設計することによって、通常の光ファイバを信号入出力に好適に用いることができ、接続部での結合損失を小さく抑えることができる。なお、この屈折率は、光ドーピング用材料の配合量等により制御することができる。また、コア層の厚みが１〜５０μｍの範囲にあるときの、励起光照射前の光導波路部分の、波長１２００〜１６００ｎｍにおける光伝搬損失は、５ｄＢ／ｃｍ以下であることが好ましく、３ｄＢ／ｃｍであることがより好ましく、さらに好ましくは、１ｄＢ／ｃｍ以下である。なお、上記では、光導波路のコア層の厚みについて説明したが、３次元光導波路コアを採用する場合には、これらの記述は、コアの横方向の幅にも同様に適用できることは、言うまでも無い。
【００７８】
また、光導波路アンプの光導波路部分は、透明性、すなわち、伝搬損失が小さいことを兼ね備えている必要がある。光導波路の伝搬損失は、通例ｄＢ／ｃｍの単位で示される。すなわち、伝搬距離が長いほど光導波路としての伝搬損失は大きくなる。一方で、光導波路アンプの増幅率もまた、通例ｄＢ／ｃｍの単位で示される。光導波路の伝搬損失と増幅率とは、符号が異なるため、打ち消しあう。増幅率の絶対値が伝搬損失の絶対値を上回ることが好ましい。このため、光導波路アンプの大きさと共に光増幅率とによって要求される光導波路としての透明性は異なるが、全長でのトータルの伝搬損失が１０ｄＢ以下であることが好ましい。更に好ましくは、全長でのトータルの伝搬損失が３ｄＢ以下である。特に好ましくは、全長でのトータルの伝搬損失が１ｄＢ以下である。すなわち、光導波路アンプの光導波路部の全長が、１ｃｍである場合には、コア層に用いる光ドーピング用材料含有樹脂の伝搬損失（励起光を照射していない状況の伝搬損失）は、１０ｄＢ／ｃｍ以下であることが好ましく、３ｄＢ／ｃｍ以下であることがより好ましく、１ｄＢ／ｃｍ以下であることが特に好ましい。また、光導波路アンプの光導波路部の全長が、１０ｃｍである場合の伝搬損失は、１ｄＢ／ｃｍ以下であることが好ましい。
【００７９】
＜光特性の評価＞
本発明の光ドーピング用材料は、下記の方法で光特性を評価することができる。
【００８０】
まず、光特性の評価に用いる測定サンプルとしての光導波路を作製する。測定サンプルとしての光導波路は、図５（ａ）に示すように、シリコンウェハ、石英、ポリイミド等の基板１（３５０℃の加熱に耐えられれば、材質は限定されない）、好ましくは酸化膜付きシリコンウェハ、より好ましくは、厚み１μｍの酸化膜を持つ総厚み１ｍｍのシリコンウェハの基板１上に、接着性向上のための表面処理剤や、必要な場合は、波長１．５ミクロン帯において本発明のワニスからなる膜よりも低屈折率な有機重合体をスピンコート法等により塗布（好ましくは５μｍ以上）し、熱又は紫外線により硬化（乾燥、縮合・重合・架橋反応）させ下部クラッド層又は接着補助膜となる膜２を形成する。なお、ここでいう接着補助膜とは、例えば、シランカップリング剤による表面改質層や、コア層３に用いられる材料に対して親和性の良い材料による層を用いることで、コア層３との接着性を向上させるための膜である。特に、屈折率がコア層よりも小さい材料は下部クラッド層として働く（図５の（ｂ））。次に前記下部クラッド層又は接着補助膜となる膜２上に本発明のワニスをスピンコート法等により塗布し、同様に熱又は紫外線により硬化（乾燥、縮合・重合・架橋反応）させ、コア層３を形成する（図５の（ｃ））。
【００８１】
次にダイシングソー（（株）ディスコ製、オートマチックダイシングソーＤＡＤ−５２２等）を用い、前記コア層３を幅１０〜２０μｍ残すように、余分な部分を切削する（図５の（ｄ））。好ましくは、側面を垂直にするため、シリコンウェハ等の基板１まで切削したほうが良い。続いて、光導波路方向と垂直な方向において（導波路長となる）所定の長さにおいて切削し、光導波路測定サンプル１１を得る。図６に示すように、光導波路測定サンプル１１を用いて、光特性評価を行う。詳細は図８を用いて上述する。
【００８２】
なお、接着性の問題により、切削時に剥離が見られる膜に関しては、例えば、ポリイミドフィルムの場合、イミド化前の温度、約２００℃において乾燥のみを行ったのちに切削を行い、続いて３５０℃等においてイミド化を行う方法を採用することで、剥離の問題を解決することが出来る。
【００８３】
なお、図７は図５の断面図を示す。
【００８４】
実際に作製された光導波路測定サンプルの断面写真の一例を図９に示す。図９に示す光導波路測定用サンプルは、光ドーピング用材料として、酢酸エルビウムとトリフルオロ酢酸とを有機溶媒中に混合して得、それに、２，２’−ビス（トリフルオロメチル）−４，４’−ジアミノビフェニル、４，４′−ジアミノジフェニルエーテル及び２，２−ビス（３，４−ジカルボキシフェニル）ヘキサフルオロプロパン二無水物からなるフッ素化ポリイミド前駆体を混合したワニスより作製されたものである。
【００８５】
ヘリウムネオン(Ｈｅ−Ｎｅ)レーザ（波長６３２．８ｎｍ）を光導波路測定サンプルに結合した場合の出力側光導波路端面における近視野像を観察し、導波を確認した（図１０参照）。
【００８６】
上記で得られた光導波路測定サンプルを用いて、図８に示すように、光特性評価を行う。希土類元素を励起する光源としては、エルビウムの場合は波長９８０ｎｍ又は１４８０ｎｍの半導体レーザを用いる。信号光源としては波長１４６０〜１６２５ｎｍの間で任意に選択可能な波長可変レーザを用いる。信号光源からの出射光はシングルモード光ファイバに結合され、光ファイバ端面等からの戻り光による光源の安定性への影響をなくす為、光を一方向にのみ透過する光アイソレーターを通過させる。励起光源からの出射光は同様にシングルモード光ファイバに結合される。続いて、励起光及び信号光はＷＤＭ（波長分割多重方式, Wavelength Division Multiplexing）カプラーにより、１本のシングルモード光ファイバに合波される。続いて、合波された励起光及び信号光は前記記載の方法で作製された光導波路に結合される。光導波路からの出射光は同様にシングルモード光ファイバに結合され、ＷＤＭカプラーにより分波される。分波された信号光は異なる光アイソレーターを通過し、分光器及び検出器等に結合され、蛍光発光スペクトルや信号光強度変化が測定される。
【実施例】
【００８７】
以下、実施例により本発明をより詳細に説明するが、本発明は、これら記載に限定されるものではない。
【００８８】
＜フッ素化ポリイミド前駆体ワニスの合成＞
（合成例１）
１リットルのガラス製の４つ口フラスコを用い、３０ｍｌ／分の流量で乾燥窒素を通しながら、２，２’−ビス（トリフルオロメチル）−４，４’−ジアミノビフェニル９５．７ｇ、４，４′−ジアミノジフェニルエーテル６．７ｇ、及び水含有量が０．００８質量％のＮ，Ｎ−ジメチルアセトアミド３７５ｇを仕込み、溶解した後に、２，２−ビス（３，４−ジカルボキシフェニル）ヘキサフルオロプロパン二無水物１４７．６ｇを添加し、氷浴で１時間攪拌後、Ｎ，Ｎ−ジメチルアセトアミド３７５ｇを追加して、１２時間撹拌して粘度８００ポイズの含フッ素ポリイミド系前駆体溶液を得た。この溶液に水３．０ｇを添加した後、６５℃で３時間撹拌し、粘度７０ポイズのフッ素化ポリイミド前駆体ワニス１を得た。この溶液の水含有量は０．４質量％であった。
【００８９】
（合成例２）
１リットルのガラス製の４つ口フラスコを用い、３０ｍｌ／分の流量で乾燥窒素を通しながら、２，２’−ビス（トリフルオロメチル）−４，４’−ジアミノビフェニル６２．８ｇ、及び水含有量が０．００８質量％のＮ，Ｎ−ジメチルアセトアミド８５０ｇを仕込み、溶解した後に、２，２−ビス（３，４−ジカルボキシフェニル）ヘキサフルオロプロパン二無水物８７．２ｇを添加し、室温で１５時間撹拌して粘度８００ポイズの含フッ素ポリイミド系前駆体溶液を得た。この溶液に水３．０ｇを添加した後、６５℃で３時間撹拌し、粘度５０ポイズのフッ素化ポリイミド前駆体ワニス２を得た。この溶液の水含有量は０．４質量％であった。
【００９０】
（合成例３）
１リットルのガラス製の４つ口フラスコを用い、３０ｍｌ／分の流量で乾燥窒素を通しながら、２，２’−ビス（トリフルオロメチル）−４，４’−ジアミノビフェニル４０．２ｇ、４，４′−ジアミノジフェニルエーテル１６．８ｇ、及び水含有量が０．００８質量％のＮ，Ｎ−ジメチルアセトアミド２２５ｇを仕込み、溶解した後に、２，２−ビス（３，４−ジカルボキシフェニル）ヘキサフルオロプロパン二無水物９３．０ｇを添加し、氷浴で１時間攪拌後、Ｎ，Ｎ−ジメチルアセトアミド６２５ｇを追加して、１２時間撹拌して粘度８００ポイズの含フッ素ポリイミド系前駆体溶液を得た。この溶液に水３．０ｇを添加した後、６５℃で３時間撹拌し、粘度５０ポイズのフッ素化ポリイミド前駆体ワニス３を得た。この溶液の水含有量は０．４質量％であった。
【００９１】
（合成例４）
１リットルのガラス製の４つ口フラスコを用い、３０ｍｌ／分の流量で乾燥窒素を通しながら、４，４′−ジアミノジフェニルエーテル４６．６ｇ、及び水含有量が０．０１質量％のＮ−メチル−２−ピロリドン８５０ｇを仕込み、溶解した後に、２，２−ビス（３，４−ジカルボキシフェニル）ヘキサフルオロプロパン二無水物１０３．４ｇを添加し、室温で１５時間撹拌して粘度８００ポイズの含フッ素ポリイミド系前駆体溶液を得た。この溶液に水３．０ｇを添加した後、６５℃で３時間撹拌し、粘度１００ポイズのフッ素化ポリイミド前駆体ワニス４を得た。この溶液の水含有量は０．４質量％であった。
【００９２】
＜光ドーピング用材料の調整＞
（調製例１）
酢酸エルビウム水和物の５．０ｇを秤取し、バキュームオーブン中で温度１１０℃、減圧度約１０ｍｍＨｇの条件下に３時間加熱し、結合水を除去した。結合水を除去した後の質量は４．１ｇであった。
【００９３】
続いて乾燥後の酢酸エルビウム３．０ｇを２口のフラスコに秤取し、７．０ｇの脱水ジメチルアセトアミドを加えた。これを室温(約２０℃)にて攪拌しながら分散させ、これにトリフルオロ酢酸（ＴＦＡ、ｐＫａ：０．４８）３．３ｇを徐々に添加した。ＴＦＡの全量を添加した後密閉し、同温度を維持し約１０分でピンク色の透明溶液になったことを確認し、同温度で１時間攪拌を続けた。この操作によりエルビウムのＴＦＡ錯体組成物が得られた。この反応混合液を約７０℃に加熱しながら、約１０ｍｍＨｇの減圧下に脱溶剤を行った。ほぼジメチルアセトアミドが除去されたこと（目視にて溶媒の存在が確認できない状態）を確認後、室温まで冷却し常圧に戻した。この固形分に対して、約３０ｇのトルエンを添加し分散させながら約４０℃にて１時間攪拌し不要のＴＦＡ、酢酸、ジメチルアセトアミドをトルエン中に抽出した。その後、吸引ろ過により固形分と溶媒を分離した。この操作を３回繰り返したのち、得られた固形分をバキュームオーブン中にて４０℃、１０ｍｍＨｇの減圧下に約１６時間乾燥さえて目的の光ドーピング用材料１（エルビウムのＴＦＡ錯体）を得た。得られた光ドーピング用材料１の質量は４．１ｇであった。
【００９４】
（調製例２）
脱水ジメチルアセトアミド７．０ｇを１５ｇとし、トリフルオロ酢酸３．３ｇの代わりにペンタフルオロ安息香酸（ｐＫａ：０．８７）を６．１ｇ添加した以外は調整例１と同様にして、光ドーピング用材料２を調製した。得られた光ドーピング用材料２（エルビウムのトリフルオロ安息香酸錯体）の質量は、６．９ｇであった。
【００９５】
（調製例３）
脱水ジメチルアセトアミド７．０ｇを１５ｇとし、トリフルオロ酢酸３．３ｇの代わりにペンタフルオロプロパン酸（ｐＫａ≦０．４８）を４．８ｇ添加した以外は調整例１と同様にして、光ドーピング用材料３を調製した。得られた光ドーピング用材料３（エルビウムのペンタフルオロプロパン酸錯体）の質量は、５．７ｇであった。
【００９６】
（調製例４）
脱水ジメチルアセトアミド７．０ｇを１５ｇとし、トリフルオロ酢酸３．３ｇの代わりに、ヘプタフルオロブタン酸（ｐＫａ≦０．４８）を６．２ｇ添加した以外は調整例１と同様にして、光ドーピング用材料４を調製した。得られた光ドーピング用材料４（エルビウムのペンタフルオロブタン酸錯体）の質量は、７．０ｇであった。
【００９７】
（調製例５）
脱水ジメチルアセトアミド７．０ｇを２５ｇとし、トリフルオロ酢酸３．３ｇの代わりに、トリデカフルオロヘプタン酸（ｐＫａ≦０．４８）を１０．５ｇ添加した以外は調整例１と同様にして、光ドーピング用材料５を調製した。得られた光ドーピング用材料５（エルビウムのトリデカフルオロヘプタン酸錯体）の質量は、１０．５ｇであった。
【００９８】
（調製例６）
脱水ジメチルアセトアミド７．０ｇを１５ｇとし、トリフルオロ酢酸３．３ｇの代わりに、トリクロロ酢酸（ｐＫａ：０．６６）を４．８ｇ添加した以外は調整例１と同様にして、光ドーピング用材料６を調製した。得られた光ドーピング用材料６（エルビウムのトリクロロ酸錯体）の質量は、５．７ｇであった。
【００９９】
（調製例７）
乾燥した酢酸エルビウムの代わりに乾燥した酢酸プラセオジウム２．８ｇを用いた以外は調整例１と同様にして光ドーピング用材料７を調製した。得られた光ドーピング用材料７（プラセオジウムのＴＦＡ錯体）の質量は、４．１ｇであった。
【０１００】
（調整例８）
乾燥した酢酸エルビウムの代わりに乾燥した硝酸イッテルビウム３．１ｇを用いた以外は調整例１と同様にして光ドーピング用材料８を調製した。得られた光ドーピング用材料８（イッテルビウムのＴＦＡ錯体）の質量は、４．４ｇであった。
【０１０１】
（調整例９）
乾燥した酢酸エルビウムの代わりに乾燥した酢酸イッテルビウム３．１ｇを用い、トリフルオロ酢酸の量を３．０ｇとした以外は調整例１と全く同様にして光ドーピング用材料９を調製した。得られた光ドーピング用材料９（イッテルビウムのＴＦＡ錯体）の質量は、４．２ｇであった。
【０１０２】
（実施例１）
＜ワニスのゲル化の評価＞
上記で得られたフッ素化ポリイミド前駆体ワニス１の１０ｇ（固形分量２５％）に、上記の光ドーピング用材料１を０．３５ｇ添加し、室温で３０分攪拌した後、均一でピンク色の透明液であるワニスＡを得た。ワニスＡは均一分散しており、ゲル化が生じることはなかった。
【０１０３】
なお、光ドーピング用材料１はフッ素化ポリイミド前駆体ワニス１の固形分に対して１４．６質量％であった。（ワニスＡ中の固形分（フッ素化ポリイミド前駆体及び光ドーピング材料の全質量）に対して１２．７質量％）また、ワニスＡ中のフッ素化ポリイミド前駆体固形分に対するのエルビウム濃度を酸化物（Ｅｒ２Ｏ３）換算で算出したところ、５．５質量％であった。
【０１０４】
（実施例２〜４）
＜ワニスのゲル化の評価＞
上記合成例２〜４で得たフッ素化ポリイミド前駆体ワニス２〜４を用いて上記の同様に光ドーピング用材料１を０．３５ｇ添加したところ、均一でピンク色の透明溶液を得た。またこのときにゲル化は起こらないことを確認した。
【０１０５】
（実施例５）
＜本発明のワニスを用いた光導波路アンプの作製と評価＞
次いで、得られたワニスＡを、スピンコータを用いて１μｍの酸化膜付シリコン基板上に塗布し、１００℃で１時間、２００℃で１時間、３５０℃で２時間の条件で硬化させ、厚み８μｍの膜Ａを作製した。その後、得られた膜Ａの波長６３２．８ｎｍ及び１５５０ｎｍにおける屈折率及び膜厚を、屈折率プリズムカプラ（メトリコン社製、プリズムカプラ２０１０）により測定した。その結果、膜Ａの波長６３２．８ｎｍ及び１５５０ｎｍにおける屈折率は、それぞれ、１．５５２２（６３２．８ｎｍにおける屈折率）、１．５２６７（１５５０ｎｍにおける屈折率）であった。膜厚は８μｍであった。
【０１０６】
＜光導波の観察＞
上記で作製した酸化膜付シリコン基板上に膜Ａが形成されたスラブ光導波路の膜Ａに、プリズムカプラ法でプリズムを介して、波長６３２．８ｎｍ（Ｈｅ−Ｎｅレーザ）のビームを結合させたところ、光波が良好なストリークを示し直線的に伝搬している様子が観察された。また、出射プリズムを通して、良好なｍ−ｌｉｎｅが観測された。このことから、上記光ドーピング用材料１は、上記ワニスＡ中においてフッ素化ポリイミドをマトリックスとして均一に分散されていることが確認できた。
【０１０７】
＜リッジ型光導波路の作製＞
次に以下の方法で光導波路を作製した。厚み１μｍの酸化膜を持つ総厚み１ｍｍのシリコンウェハに、シランカップリング剤（信越化学工業（株）製：ＫＢＭ−５７３）をスピンコート法（１０００ｒｐｍ、３０秒）により塗布し、１２０℃で１０分間乾燥させた。ついで、上述のワニスＡをスピンコート法（１０００ｒｐｍ、３０秒）により塗布し、加熱（１００℃において１時間、ついで２００℃において１時間、ついで３５０℃において２時間）し、硬化させた。膜厚を探針式表面段差計（ＤＥＫＴＡＫ）により測定した結果、約８μｍであった。次にダイシングソー（（株）ディスコ製、オートマチックダイシングソーＤＡＤ−５２２等）を用い、前記膜を幅２０μｍ残すように余分な部分を切削した。このようにして、断面８μｍ×２０μｍのリッジ型光導波路を得た。次に前記のダイシング方向と垂直方向に導波路の長さが１ｃｍとなるように切断し、リッジ型光導波路を得た。
【０１０８】
＜吸収スペクトルの評価＞
上記リッジ型光導波路を用い、白色光源（安藤電気製、製品名：ＡＱ４３０３Ｂ）からの出射光をコア径５０μｍのグレーデッドインデックス光ファイバを用い光導波路に結合し、光導波路からの出射光を、同様にコア径５０μｍのグレーデッドインデックス光ファイバを用いて受光し、光スペクトルアナライザ（安藤電気製、製品名：ＡＱ６３１５Ａ）入力することで、波長７００〜１６００ｎｍにおける吸収スペクトルを評価した。結果を図１１に示すように、波長９８０ｎｍ及び１５３０ｎｍにエルビウム由来の吸収を確認した。なお、比較として、フッ素化ポリイミド前駆体ワニス１に光ドーピング用材料１をドープしない光導波路を同様の方法により作製して、その吸収スペクトルも測定した（図１１）。
【０１０９】
＜蛍光特性の評価＞
入射用の白色光源に変えて、波長９８０ｎｍのレーザとシングルモード光ファイバを用いたこと以外、上記吸収スペクトルの評価と同様の光学系によって、蛍光スペクトルを測定した。励起光（波長９８０ｎｍ）の強度が８２．９ｍＷの場合に、図１３に示される波長１５３０ｎｍをピークとする蛍光が確認された。蛍光スペクトルの半値全幅（ＦＷＨＭ：Ｆｕｌｌ  Ｗｉｄｔｈ  ａｔ  Ｈａｌｆ  Ｍａｘｉｍｕｍ）は約７０ｎｍであった。
【０１１０】
（実施例６）
＜蛍光強度のエルビウム添加濃度依存性の評価＞
上述のワニスＡの固形分中のエルビウム濃度（酸化物換算濃度）５．５質量％にかえて、１．２質量％、２．８０質量％、１０質量％となるように調製したワニスを用いた以外は上記と同様にして、リッジ型光導波路（長さ１ｃｍ）を作製し、吸収スペクトル及び蛍光スペクトルを測定した。その結果、波長９８０ｎｍ及び１５３０ｎｍに観測されるエルビウム由来の吸収強度は、図１２に示すように、エルビウム濃度に比例して大きくなることを確認した。
【０１１１】
また、図１４に示すように、エルビウム濃度に比例した蛍光強度の増加が確認された。
【０１１２】
（実施例７）
＜本発明のワニスを用いた光導波路アンプの作製と評価＞
上記で得られたフッ素化ポリイミド前駆体ワニス１の１０ｇ（固形分量２５％）に、上記の光ドーピング用材料２を０．３２ｇ添加し、室温で３０分攪拌した後、均一でピンク色の透明液であるワニスＢを得た。ワニスＢは均一分散しており、ゲル化が生じることはなかった。
【０１１３】
なお、光ドーピング用材料２はフッ素化ポリイミド前駆体ワニス１の固形分に対して１２．９質量％であった。また、フッ素化ポリイミド前駆体ワニス１中のエルビウム濃度を酸化物（Ｅｒ２Ｏ３）換算で算出したところ、３．１質量％であった。
【０１１４】
ワニスＡをワニスＢにかえる以外は実施例５と同様にして膜Ｂ（厚さ９μｍ）を作製し、得られた膜の屈折率を評価した。その結果、膜Ｂの波長６３２．８ｎｍ及び１５５０ｎｍにおける屈折率は、それぞれ、１．５５２２（６３２．８ｎｍにおける屈折率）、１．５２６７（１５５０ｎｍにおける屈折率）であった。
【０１１５】
＜吸収スペクトルの評価＞
ワニスＡをワニスＢにかえる以外は実施例１と同様の方法により波長９００〜１６００ｎｍにおける吸収スペクトルを評価した結果、波長９８０ｎｍ、及び１５３０ｎｍにエルビウム由来の吸収を確認した。
【０１１６】
＜蛍光特性の評価＞
さらに、ワニスＡをワニスＢにかえる以外は実施例５と同様にして、蛍光特性を評価した結果、励起光（波長９８０ｎｍ）の強度が８２．９ｍＷにおいて、波長１５３０ｎｍをピークとする蛍光が確認された。蛍光スペクトルの半値全幅（ＦＷＨＭ）は約７０ｎｍであった。
【０１１７】
（実施例８〜１１）
＜ワニスのゲル化の評価＞
光ドーピング用材料１の代わりに、光ドーピング用材料３〜６をそれぞれ０．４７、０．５８、０．９０、０．４７ｇ使用する以外は、実施例１と同様にして、それぞれワニスＣ〜Ｆを作製し、実施例１と同様に評価した。ワニスＣ〜Ｆは均一分散しており、ゲル化が生じることはなかった。
【０１１８】
なお、光ドーピング用材料３〜７のフッ素化ポリイミド前駆体ワニス１の固形分に対する量は、エルビウム濃度を酸化物（Ｅｒ２Ｏ３）換算で算出したところ、いずれも５．５質量％であった。
【０１１９】
（実施例１２、１３）
＜ワニスのゲル化の評価＞
光ドーピング用材料１の代わりに、光ドーピング用材料７，９を、フッ素化ポリイミド前駆体固形分に対するプラセオジウム濃度、イッテルビウム濃度を酸化物（Ｐｒ２Ｏ３、Ｙｂ２Ｏ３）換算で５．５質量％となる量を使用する以外は、実施例１と同様にして、それぞれワニスを作製し、実施例１と同様に評価したところ、いずれのワニスも均一分散しており、ゲル化が生じることはなかった。
【０１２０】
（比較例１）
＜ワニスのゲル化の評価＞
光ドーピング用材料１の代わりに、酢酸エルビウムを０．２５ｇ（フッ素化ポリイミド前駆体ワニス１中の固形分に対する酸化物（Ｅｒ２Ｏ３）換算のエルビウム濃度で５．５質量％となる量）を添加する以外は、実施例１のワニスＡと同様にワニスを作製しようとしたところ、ゲル化が生じてしまい、ワニスの調整ができなかった。
【０１２１】
（比較例２）
＜ワニスのゲル化の評価＞
光ドーピング用材料１の代わりに、塩化エルビウム(無水物)０．２０ｇ（フッ素化ポリイミド前駆体ワニス１中の固形分に対する酸化物（Ｅｒ２Ｏ３）換算のエルビウム濃度で５．５質量％となる量）を使用する以外は、実施例１のワニスＡと同様にワニスを作製しようとしたところ溶解せず、塩化エルビウムの溶解性が低く、光ドーピング材料として十分な塩化エルビウム量を溶解させることができなかった。
【０１２２】
なお、塩化エルビウム(無水物)を０．０３６ｇ（フッ素化ポリイミド前駆体ワニス１中の固形分に対する酸化物（Ｅｒ２Ｏ３）換算のエルビウム濃度で１質量％となる量）に減らした場合でも溶解できなかった。
【０１２３】
（実施例１４）
＜リッジ型光導波路の作製＞
ワニスの固形分中のエルビウム濃度（酸化物換算濃度）５．５質量％にかえて１６．６質量％とし、光導波路長さが２ｍｍとなるように切断した以外は実施例１と同様の方法により、リッジ型光導波路を作製した。検出器としてリニアＩｎＧａＡｓ（インジウムガリウム砒素）アレイ検出器（日本ローパー製、製品名：ＯＭＡ−Ｖ）を用い、同様の測定条件において蛍光強度の測定を行った結果、図１５に示される波長１５３０ｎｍをピークとする蛍光が確認された。蛍光スペクトルの半値全幅（ＦＷＨＭ）は約７０ｎｍであった。
【０１２４】
＜光特性の評価＞
図８に記載の光学系を有する光導波路アンプを構成し、検出器としてリニアＩｎＧａＡｓ（インジウムガリウム砒素）アレイ検出器（日本ローパー製、製品名：ＯＭＡ−Ｖ）を用い、上記リッジ型光導波路の増幅特性の評価を行った。励起光をオフとした場合の出力信号強度に対する励起光をオンとした場合の出力信号強度の比を、図１６に示した。なお、図１６における縦軸の単位はｄＢとした。励起光強度の増加に伴い、波長１５００ｎｍ及び１５３０ｎｍにおける信号光強度増加にピークが見られた。
【０１２５】
（実施例１５）
＜ワニスのゲル化の評価＞
光ドーピング用材料１の他に、さらに光ドーピング用材料８を０．３５ｇ加える以外は実施例１と同様にしてワニスＧを作製し、実施例１と同様に評価した。ここで、ワニスＧのフッ素化ポリイミド前駆体固形分に対するエルビウム濃度を酸化物（Ｅｒ２Ｏ３）換算で算出したところ、５．４質量％であった。また、ワニスＧのフッ素化ポリイミド前駆体固形分に対するイッテルビウム濃度を酸化物（Ｙｂ２Ｏ３）換算で算出したところ、５．５質量％であった。
【０１２６】
＜光特性の評価＞
次に、得られたワニスＧを用い、実施例１４と同様にして、光導波路長さが２ｍｍのリッジ型光導波路を作製して蛍光特性の評価を行った結果、図１７に示すとおり、励起光（波長９８０ｎｍ）の強度が８２．９ｍＷにおいて、波長１５３０ｎｍをピークとする蛍光が確認された。蛍光スペクトルの半値全幅（ＦＷＨＭ）は約７０ｎｍであった。
【０１２７】
（実施例１６）
＜光特性の評価＞
実施例７で得られたワニスＢを用いる以外は、実施例１４と同様の方法により増幅特性の評価を行った。その結果、図１８に示すように、励起光強度の増加に伴い、波長１５３０ｎｍにおける信号増加が顕著になる傾向が見られた。また、励起光強度８２．９ｍＷにおいて、１５００ｎｍ〜１５５０ｎｍの波長領域で３ｄＢ以上の信号増加が確認された。
【０１２８】
（実施例１７）
＜光導波路アンプの作製と評価＞
次に、本発明の光導波路アンプの作製例について説明する。まず、シリコン基板上に、下記式
【化６】
0005444620.tif 000007
【０１２９】
で表されるポリイミド（ｘ＝０．１）の前駆体であるポリアミド酸のＮ，Ｎ−ジメチルアセトアミド溶液（１５ｗｔ％）をスピンコートにより塗布し、加熱によってイミド化を行い、下部クラッド層（厚さ１０μｍ）を形成した（波長１５５０ｎｍにおけるＴＥ偏波の屈折率：１．５２１）。ついで、下部クラッド層上に、上記一般式で表されるポリイミド（ｘ＝０．１）の前駆体であるポリアミド酸のＮ，Ｎ−ジメチルアセトアミド溶液（２５ｗｔ％）４ｇと上記光ドーピング用材料１を０．１５ｇとを混合したワニスＨ（フッ素化ポリイミド前駆体ワニス中の固形分に対する酸化物（Ｅｒ２Ｏ３）換算のエルビウム濃度は５．５質量％）をスピンコートにより塗布・加熱してコア層（厚さ６．５μｍ）を設け（波長１５５０ｎｍにおけるＴＥ偏波の屈折率：１．５３２）、ホトリソグラフィとＯ2 ガス系のドライエッチングを用いてコア層の不要部分を除去した。エッチングに用いたマスクを除去した後、上記コア層上に、上記下部クラッド層と同様にして上部クラッド層（平坦部における厚さ１５μｍ）を設けることで、シリコン基板上に光導波路アンプの光導波路を形成した。なお、上記一般式で表されるフッ素化ポリイミドは、２，２−ビス（３，４−ジカルボキシフェニル）ヘキサフルオロプロパン二無水物（６ＦＤＡ）と２，２’−ビス（トリフルオロメチル）−４，４’−ジアミノビフェニル（ＴＦＤＢ）又は４，４′−ジアミノジフェニルエーテル（ＤＤＥ）とから合成されるフッ素化ポリイミドであり、ＤＤＥの比率、すなわち、一般式における（ｘ）を大きくすることによりその屈折率を大きくできる。ここでは、一般式における（ｘ）を上記の値に設定することにより、コア層とクラッド層との比屈折率差を０．７％に調整した。また、導波路幅は６．５μｍとした。このように、光導波路アンプ用埋め込み型光導波路を作製することが確認できた。
【０１３０】
（実施例１８）
実施例１５と同様にして、フッ素化ポリイミド前駆体に対する酸化物（Ｅｒ２Ｏ３）換算のエルビウム濃度が１０質量％となるようにワニスＩを調整し、これをコア層として、実施例１７と同様にしてドライエッチングによってコアパターンを形成し、光導波路アンプ用埋めこみ型光導波路が作製できることを確認した。このように、高濃度の希土類添加フッ素化ポリイミドが好適にドライエッチング可能であることが確認できた。
【０１３１】
（実施例１９）
実施例１５で得られたワニスＧをコア層として用いたこと以外、実施例１７と同様にしてドライエッチングによってコアパターンを形成し、光導波路アンプ用埋めこみ型光導波路が作製できることを確認した。このように、エルビウムとイッテルビウムとを共添加したフッ素化ポリイミドにおいても好適にドライエッチング可能であることが確認できた。
【図面の簡単な説明】
【０１３２】
【図１】本発明の光導波路アンプの一構造形態を示す断面概略図。
【図２】本発明の光導波路アンプの一構造形態を示す断面概略図。
【図３】本発明の光導波路アンプの一構造形態を示す断面概略図。
【図４】本発明の光導波路アンプの一構造形態を示す断面概略図。
【図５】本発明の光ドーピング用材料の光特性の評価方法に用いる測定サンプルの図を示す。
【図６】本発明の光ドーピング用材料の光特性の評価方法に用いる測定サンプルの図を示す。
【図７】本発明の光ドーピング用材料の光特性の評価方法に用いる測定サンプルの断面図を示す。
【図８】本発明の光ドーピング用材料の光特性の評価方法を説明する図を示す。
【図９】本発明の光ドーピング用材料を用いて作製した測定サンプルの断面写真を示す。
【図１０】本発明の光ドーピング用材料を用いて作製した測定サンプルの出力側光導波路端面における近視野像を示す。
【図１１】実施例５の膜Ａと、光ドーピング用材料非ドープの膜の吸収スペクトルを示す。
【図１２】本発明の光ドーピング用材料（実施例６における光ドーピング用材料１）の濃度に対する吸収強度を示すグラフ。
【図１３】実施例５で得られた導波路サンプル（長さ１ｃｍ）の蛍光スペクトルを示す。
【図１４】実施例６における、光ドーピング用材料１（エルビウム）濃度と蛍光強度の関係を評価したグラフを示す。
【図１５】実施例１４における光ドーピング用材料１を１６質量％ドープした導波路における蛍光スペクトルを示す。
【図１６】実施例１４における光ドーピング用材料１を１６質量％ドープした導波路における増幅特性を示す。
【図１７】実施例１５で得られた膜Ｇを用いて作製した導波路サンプルの蛍光スペクトルを示す。
【図１８】実施例１６における光ドーピング用材料２を３質量％ドープした導波路における増幅特性を示す。
【符号の説明】
【０１３３】
１  基板
２  下部クラッド層
３  コア層
４  上部クラッド層
５  光導波路
６  光入射用プリズム
７  光出射用プリズム
１０  光導波路アンプ
１１  光導波路測定サンプル
【図１】
0005444620.tif 000010
【図２】
0005444620.tif 000011
【図３】
0005444620.tif 000012
【図４】
0005444620.tif 000013
【図５】
0005444620.tif 000014
【図６】
0005444620.tif 000015
【図７】
0005444620.tif 000016
【図８】
0005444620.tif 000017
【図１１】
0005444620.tif 000018
【図１２】
0005444620.tif 000019
【図１３】
0005444620.tif 000020
【図１４】
0005444620.tif 000021
【図１５】
0005444620.tif 000022
【図１６】
0005444620.tif 000023
【図１７】
0005444620.tif 000024
【図１８】
0005444620.tif 000025
【図９】
0005444620.tif 000026
【図１０】
0005444620.tif 000027